(57)【要約】  成形プレス用耐熱クッション材（１０，２０）は、基体（１０Ｂ）とフェルト材層（１Ａ，１Ｂ，１Ｃ，１Ｄ）とを積層して構成される。クッション材（１０，２０）は、耐熱性のステープルファイバーを含むフェルト材層（１Ａ，１Ｂ，１Ｃ，１Ｄ）を、基体（１０Ｂ）の表面と裏面に対してそれぞれ少なくとも１層ずつ有している。クッション材（１０，２０）の内部には、細繊度のステープルファイバーからなる複数の立毛繊維体（３０）が、基体（１０Ｂ）を貫通し、しかもクッション材（１０，２０）の厚み方向に形成されて全てのフェルト材層を連結している。これにより、クッション材（１０，２０）は、昇温速度の調整とクッション性が良好になる。
2010007917.tif 000002
【特許請求の範囲】
【請求項１】
積層製品を成形プレス装置（１）で製造するのに使用され、基体（１０Ｂ）とフェルト材層（１Ａ，１Ｂ，１Ｃ，１Ｄ）とが積層された成形プレス用耐熱クッション材（１０，２０）であって、
このクッション材（１０，２０）は、耐熱性のステープルファイバーを含む前記フェルト材層（１Ａ，１Ｂ，１Ｃ，１Ｄ）を、前記基体（１０Ｂ）の一方の面と他方の面に対してそれぞれ少なくとも１層ずつ有し、
前記クッション材（１０，２０）の内部には、細繊度のステープルファイバーからなる複数の立毛繊維体（３０）が、前記基体（１０Ｂ）を貫通し、しかも前記クッション材（１０，２０）の厚み方向に形成されて全ての前記フェルト材層を連結していることを特徴とする成形プレス用耐熱クッション材。
【請求項２】
請求項１に記載の成形プレス用耐熱クッション材（１０，２０）であって、
前記フェルト材層（１Ａ，１Ｂ，１Ｃ，１Ｄ）を構成する前記耐熱性のステープルファイバーは、メタ系芳香族ポリアミド、パラ系芳香族ポリアミドおよび耐炎火繊維からなる群から選択される１種または複数種を含んでいる。
【請求項３】
請求項２に記載の成形プレス用耐熱クッション材（１０，２０）であって、
前記フェルト材層（１Ａ，１Ｂ，１Ｃ，１Ｄ）は、前記メタ系芳香族ポリアミドのステープルファイバーと、前記パラ系芳香族ポリアミドのステープルファイバーとが混合された、複合ステープルファイバーにより構成されている。
【請求項４】
積層製品を成形プレス装置（１）で製造するのに使用され、基体（１０Ｂ）とフェルト材層（１Ａ，１Ｂ，１Ｃ，１Ｄ）とが積層された成形プレス用耐熱クッション材（１０，２０）であって、
このクッション材（１０，２０）は、メタ系芳香族ポリアミドのステープルファイバーを含む一のフェルト材層と、パラ系芳香族ポリアミドのステープルファイバーを含む他のフェルト材層とを、前記基体（１０Ｂ）の一方の面と他方の面に対してそれぞれ少なくとも１層ずつ有し、
前記クッション材（１０，２０）の内部には、細繊度のステープルファイバーからなる複数の立毛繊維体（３０）が、前記基体（１０Ｂ）を貫通し、しかも前記クッション材（１０，２０）の厚み方向に形成されて全ての前記フェルト材層を連結していることを特徴とする成形プレス用耐熱クッション材。
【請求項５】
請求項１ないし４のいずれかの項に記載の成形プレス用耐熱クッション材（１０，２０）であって、
前記立毛繊維体（３０）は、繊度１.０〜６.０dtexの耐熱性のステープルファイバーで、ニードルパンチングによる繊維間の絡み合いで形成されている。
【請求項６】
請求項１ないし４のいずれかの項に記載の成形プレス用耐熱クッション材（１０，２０）であって、このクッション材（１０，２０）の密度は０.３ｇ／ｃｍ３ないし０.５ｇ／ｃｍ３である。
【請求項７】
請求項１ないし４のいずれかの項に記載の成形プレス用耐熱クッション材（２０）であって、このクッション材（２０）の表面には表層材（１Ｅ）が積層されている。
【請求項８】
請求項７に記載の成形プレス用耐熱クッション材（２０）であって、前記表層材（１Ｅ）は、カバーレイフィルム、金属箔、または、離形性を有する耐熱性樹脂である。
【発明の詳細な説明】
【技術分野】
【０００１】
本発明は、成形プレス用耐熱クッション材（以下、クッション材と記載する場合がある。）にかかり、特に、優れた昇温速度と高いクッション性を有する耐熱性のクッション材に関する。
【背景技術】
【０００２】
積層構造を有する製品（積層製品）は、たとえば、複数の熱盤の間に挟持され、これら熱盤による熱プレスで製造される。この方法で製造される積層製品の一例は、次の通りである。なお、積層製品には、下記に示す例のほかに多種多様な製品がある。
（１）プリント配線板の基板となる積層板：
この積層板としては、クラフト紙とフェノール樹脂とからなる紙フェノール積層板や、ガラス繊維の織布とエポキシ樹脂とからなるガラスエポキシ積層板などがある。
（２）プリント配線板：
このプリント配線板としては、基板の片面に導体パターンを形成した片面プリント配線板や、基板の両面に導体パターンを形成した両面プリント配線板や、基板の外面だけでなく内部にも導体パターンを形成した多層プリント配線板などがある。
（３）フラットパネルディスプレイ：液晶ディスプレイ、エレクトロルミネセンスなどがある。
（４）半導体パッケージ：チップとほぼ同サイズのチップサイズパッケージ（Chip Size Package(CSP)）などがある。【０００３】
これらの各種積層製品（被成形体）を成形プレス装置で製造する工程では、熱盤と積層製品との間にクッション材が介在される。このクッション材は、熱盤と積層製品とが直接接触しないようにクッション性を有するとともに、熱盤で発生する熱を積層製品の全面に均一に伝える機能を発揮する。【０００４】
このクッション材の具体的使用例を、図１に基づいて説明する。図１は、両面プリント配線板の製造装置における、積層板の成形プレスの一例を示す断面図である。
図１に示す成形プレス装置１では、対向配置される一対の熱盤４０と、一対の熱盤４０より内方側に配置される一対のクッション材Ｃと、クッション材Ｃより内方側に配置される一対の鏡面板５０と、銅箔６０と、プリプレグ７０とが使用される。
最終的には、プリプレグ７０と銅箔６０とにより、両面プリント配線板が形成される。プリプレグ７０は、ガラスクロスにエポキシ樹脂が含浸され半キュアー状態とされている板材を、複数枚重ねることにより構成される。【０００５】
熱盤４０，４０で熱と圧力を加えて、積層板を成形するのであるが、この時の成形条件は、エポキシ樹脂原料の配合などにより異なる。したがって、成形プレスの工程で使用されるクッション材Ｃの熱移動量（昇温速度：℃／ｍｉｎ）を、前記成形条件に合致させる必要がある。
もし仮に、クッション材Ｃの熱移動量が、エポキシ樹脂の成形条件に合致していないと、積層製品に物性差が生ずる恐れがあった。たとえば、熱盤４０，４０のすぐ近くに位置する積層製品と、熱盤４０，４０間の中央に位置して熱盤４０から離れた位置にある積層製品との間で、物性差が生ずる。さらに、一つの積層製品中においても、中央部と周辺部とで物性差が発生する恐れもあった。【０００６】
その理由は、熱プレスにより、プリプレグ７０中の樹脂の粘度が一旦下がって、樹脂が液状に戻った後、徐々に樹脂の硬化が進むという製造工程において、この工程中に、熱盤４０のプレス圧を昇圧するタイミングがずれるためである。
すなわち、樹脂を移動させプリプレグ７０同士の接着、プリプレグ７０と銅箔６０との接着、および樹脂中に含まれている空気の除去・細分吸収をさせるための、温度と圧力による成形プレスのタイミングが許容範囲を越えるからである。
たとえば、樹脂の粘度が低くなり過ぎた時にプリプレグ７０に圧力が掛かると、樹脂が必要以上に流れて、積層板の中央部の板厚が厚くなり、周辺部厚が薄くなる。その結果、最終的に製造された積層製品の厚みが不均一になってしまうという不都合が発生する。
他方、樹脂の粘度が高くなり過ぎた時にプリプレグ７０に圧力が掛かると、樹脂が十分に流れず、樹脂中に含まれている空気が消えないため、積層製品の絶縁性に課題を生ずる。したがって、クッション材Ｃは、優れた昇温速度を有することが要求される。【０００７】
従来より、成形プレスでは、クッション材としてはクラフト紙等が多く使用されていた。しかし、近年においては、製造すべき積層製品の大型化や精密化が進んでいるため、さらに優れた特性を有するクッション材が要望されている。
このようなクッション材としては、無機繊維と耐熱性芳香族系重合体のパルプ状物を含むもの（特開昭５９−１９２７９５号公報）、および、芳香族系ポリアミド繊維を含むもの（特開昭６２−１５６１００号公報）がある。しかし、いずれのクッション材も、クッション性を持続させるのが困難なので寿命が短かった。【０００８】
たとえば、このようなクッション材として、図６に示すような成形プレス用耐熱クッション材Ｃ４がある。図６は、従来の成形プレス用耐熱クッション材Ｃ４の断面図である。
図６に示すクッション材Ｃ４は、基体１１Ｂと、基体１１Ｂの表面に積層されてニードルパンチされたステープルファイバーのフェルト材層１１Ａと、基体１１Ｂの裏面に積層されてニードルパンチされたステープルファイバーのフェルト材層１１Ａとにより、構成されている。
このように、クッション材Ｃ４では、２層のフェルト材層１１Ａ，１１Ａが積層されている。フェルト材層１１Ａのステープルファイバーは、メタ系芳香族ポリアミドにより構成されている。基体１１Ｂには、耐熱性繊維からなる経糸１１Ｂ１と緯糸１１Ｂ２とによる織布が使用されている。【０００９】
このクッション材Ｃ４のフェルト材層１１Ａは、そのステープルファイバーがメタ系芳香族ポリアミドで構成されているため、昇温速度を容易に調整することができる。しかしその反面、メタ系芳香族ポリアミドのステープルファイバーは、クッション性を維持することが困難なので、クッション材Ｃ４の寿命が短かった。
そのため、クッション材Ｃ４のクッション性の維持を図るために、ステープルファイバーの目付けを大きくすることが考えられる。しかし、ステープルファイバーの目付けを大きくすれば、熱伝導速度が遅くなるため昇温速度の調整が困難になるとともに、クッション材Ｃ４が重くなって使用中の使い勝手が悪化する。【００１０】
クッション材Ｃ４のこのような欠点を解消するために、図７に示す成形プレス用耐熱クッション材Ｃ５が開発された。図７は、他の従来の成形プレス用耐熱クッション材Ｃ５の断面図である。
図７に示すクッション材Ｃ５は、基体２１Ｂと、基体２１Ｂの表面に積層されてニードルパンチされたステープルファイバーのフェルト材層２１Ａと、基体２１Ｂの裏面に積層されてニードルパンチされたステープルファイバーのフェルト材層２１Ａとにより、構成されている。すなわち、クッション材Ｃ５では、２層のフェルト材層２１Ａ，２１Ａが積層されている。
フェルト材層２１Ａのステープルファイバーは、ポリパラフェニレンテレフタラミドなどを主体とするパラ系芳香族ポリアミドにより構成されている。基体２１Ｂには、耐熱性繊維からなる経糸２１Ｂ１と緯糸２１Ｂ２とを有する織布が使用されている。【００１１】
このクッション材Ｃ５のフェルト材層２１Ａは、ステープルファイバーがパラ系芳香族ポリアミドで構成されているため、クッション性の維持は良好である。しかし、クッション材Ｃ５は、熱伝導率が高すぎるため、クッション材Ｃ５の昇温速度を調整することが困難であった。昇温速度を調整するには、ステープルファイバーの目付けを増加させる必要があるが、クッション材Ｃ５が重くなるので使用中の使い勝手が悪かった。【００１２】
米国特許ＵＳ５，９４５，３５８号公報には、良好なボイドボリューム（空隙、多孔性）と走行安定性と耐摩耗性を得るために、スパンボンド不織布を配置した抄紙用フェルトが開示されている。この抄紙用フェルトでは、スパンボンド不織布を抄紙用フェルトに固定するために、バット繊維がフェルトの厚み方向に配置された構成になっている。
しかしながら、この抄紙用フェルトは、走行して湿紙を加圧するのに使用されるが、熱盤などで加熱して使用するのではない。
したがって、この抄紙用フェルトには、耐熱性，昇温速度の調整およびクッション性の維持などの特性は要求されない。そのため、米国特許ＵＳ５，９４５，３５８号公報には、本発明の作用効果であるこれらの特性に関する記載はない。【００１３】
【特許文献１】特開昭５９−１９２７９５号公報
【特許文献２】特開昭６２−１５６１００号公報
【特許文献３】米国特許ＵＳ５，９４５，３５８号公報
【００１４】
本発明は、このような課題を解決するためになされたもので、昇温速度の調整が容易で、クッション性の維持に優れた成形プレス用耐熱クッション材を提供することを目的とする。
【発明の開示】
【００１５】
上述の目的を達成するため、本発明は、積層製品（被成形体）を成形プレス装置で製造するのに使用され、基体とフェルト材層とが積層された成形プレス用耐熱クッション材である。このクッション材は、耐熱性のステープルファイバーを含むフェルト材層を、前記基体の一方の面と他方の面に対してそれぞれ少なくとも１層（すなわち、１層または２層以上）ずつ有している。前記クッション材の内部には、細繊度のステープルファイバーからなる複数の立毛繊維体が、前記基体を貫通し、しかも前記クッション材の厚み方向に形成されて全ての前記フェルト材層を連結している。
これにより、クッション性を有し、且つ、昇温速度の調整が容易で、熱を積層製品の全面に均等に伝えることのできる、優れた特性を有する成形プレス用耐熱クッション材を得ることができる。
【００１６】
「耐熱性のステープルファイバーを含むフェルト材層」は、耐熱性のステープルファイバーと他のステープルファイバーとを混綿して構成され、耐熱性のステープルファイバーを、少なくとも５０重量％以上含んでいる。
好ましくは、フェルト材層を構成する耐熱性のステープルファイバーは、メタ系芳香族ポリアミド、パラ系芳香族ポリアミドおよび耐炎火繊維からなる群から選択される１種又は複数種を含んでいる。
立毛繊維体は、ニードルパンチングによる繊維間の絡み合いで形成されている。立毛繊維体は、その繊度が１.０〜１０.０dtex（デシテックス）で、耐熱性のステープルファイバーからなっている。この場合、立毛繊維体の繊度は、好ましくは１.０〜６.０dtex（さらに好ましくは、１.０〜３.０dtex）である。
【００１７】
クッション材の密度は、０.３ｇ／ｃｍ３ないし０.５ｇ／ｃｍ３であるのが好ましい。また、好ましくは、クッション材の表面には表層材が積層されている。この表層材は、接合手段（たとえば、樹脂、プリプレグ、接合ステープルファイバーなど）によって、クッション材に接合されている。
【００１８】
「立毛繊維」は、この立毛繊維のステープルファイバーの軸線が、クッション材の厚み方向に配向している繊維を言う。「立毛繊維体」とは、少なくとも３本の前記立毛繊維が集合して束状になっているものを言う。
この束状の立毛繊維体は、クッション材の平面視での単位面積（１ｃｍ２）当たり少なくとも５束（すなわち、５束／ｃｍ２）配置されているのが好ましい。なお、クッション材における立毛繊維体の束数の上限としては、クッション材の平面視での単位面積のほとんど全部または全部が束状の立毛繊維体で占められている場合である。上述のような立毛繊維体の態様は、顕微鏡によって確認することができる（図４参照）。
【００１９】
「クッション材の厚み方向に形成されている」とは、立毛繊維のステープルファイバーの軸線がクッション材の基体に対してほぼ垂直方向を向いて形成されていることである。本発明では、立毛繊維のステープルファイバーの軸線が、基体がなす二次元の面に対して、４５度ないし１３５度の範囲内、および２２５度ないし３１５度の範囲内に、それぞれ配向しているクッション材も、「立毛繊維体が、クッション材の厚み方向に形成されている」構成に包含される。なお、「基体がなす二次元の面」は、たとえば、後述する図２，図３に示すように、経糸の延びるＺ方向と、緯糸の延びるＸ方向とがなす、Ｘ，Ｚ平面のことである。
【００２０】
本発明の成形プレス用耐熱クッション材は、昇温速度の調整が容易であるとともに、クッション性の維持に優れている。
【図面の簡単な説明】
【００２１】
【図１】両面プリント配線板の製造装置における、積層板の成形プレスの一例を示す断面図である。
【図２】本発明の一実施態様にかかる成形プレス用耐熱クッション材の断面図である。
【図３】本発明の他の実施態様にかかる成形プレス用耐熱クッション材の断面図である。
【図４】図２に示す成形プレス用耐熱クッション材の拡大断面図である。
【図５】クッション材のサンプルの諸物性と性能を示す表である。
【図６】従来の成形プレス用耐熱クッション材の断面図である。
【図７】従来の成形プレス用耐熱クッション材の断面図である。
【発明を実施するための最良の形態】
【００２２】
本発明にかかる成形プレス用耐熱クッション材の基本構成は、積層製品を成形プレス装置で製造するのに使用されるクッション材であり、基体とフェルト材層とが積層されている。このクッション材は、耐熱性のステープルファイバーを含むフェルト材層を、基体の一方の面（表面）と他方の面（裏面）に対してそれぞれ少なくとも１層（すなわち、１層または２層以上）ずつ有している。クッション材の内部には、細繊度のステープルファイバーからなる複数の立毛繊維体が、基体を貫通し、しかもクッション材の厚み方向に形成されて全てのフェルト材層を連結している。
特に、このクッション材において、フェルト材層を構成する耐熱性のステープルファイバーは、メタ系芳香族ポリアミド（コーネックス；商品名／帝人株式会社製、ノーメックス；商品名／デュポン社製）、パラ系芳香族ポリアミド（ケブラー；商品名／デュポン社製、トアロン；商品名／帝人株式会社製）および耐炎火繊維からなる群から選択される１種または複数種を含んでいるのが好ましい。
たとえば、フェルト材層は、メタ系芳香族ポリアミドのステープルファイバーと、パラ系芳香族ポリアミドのステープルファイバーとが混合された、複合ステープルファイバーにより構成された場合であってもよい。【００２３】
より具体的には、クッション材は、積層製品を成形プレス装置で製造するのに使用され、基体とフェルト材層とが積層された成形プレス用耐熱クッション材である。このクッション材は、メタ系芳香族ポリアミドのステープルファイバーを含む一のフェルト材層と、パラ系芳香族ポリアミドのステープルファイバーを含む他のフェルト材層とを、前記基体の一方の面（表面）と他方の面（裏面）に対してそれぞれ少なくとも１層（すなわち、１層または２層以上）ずつ有している。
前記クッション材の内部には、細繊度のステープルファイバーからなる複数の立毛繊維体が、前記基体を貫通し、しかも前記クッション材の厚み方向に形成されて全てのフェルト材層を連結している。【００２４】
これらのクッション材において、好ましくは、立毛繊維体は、繊度１.０〜６.０dtex（デシテックス）の耐熱性のステープルファイバーで、ニードルパンチングによる繊維間の絡み合いで形成されたものである。さらに好ましくは、クッション材の密度は０.３ｇ／ｃｍ３ないし０.５ｇ／ｃｍ３である。【００２５】
太繊度のステープルファイバーでは繊維間の絡み合いが弱いから、密度の高い立毛繊維体が形成され難い。そこで、本発明では、立毛繊維体は、細繊度の耐熱性のステープルファイバーを有している。つまり、細繊度の耐熱性のステープルファイバーを用いて、ニードルパンチングによる繊維間の絡み合いで、密度の高い立毛繊維体が形成される。
そして、このような細繊度のステープルファイバーからなる多数の立毛繊維体が、クッション材の内部に、前記基体を貫通し、しかもクッション材の厚み方向に形成されて全てのフェルト材層を連結している。こうすれば、密度の高い多数の立毛繊維体が、クッション材の厚み方向に対してスプリングの作用を発揮する。したがって、クッション材は、昇温速度の調整が容易であるとともに、クッション性の持続性に優れている。【００２６】
ところで、立毛繊維体が、前記クッション材の基体を貫通せずに前記クッション材の厚み方向に形成されている場合には、立毛繊維体がスプリングの作用を発揮するものの、クッション材の昇温速度の調整が悪くなる。その理由は、細繊度のステープルファイバーからなる立毛繊維体が、クッション材の基体を貫通していないので、クッション材の厚み方向の熱伝導性が悪くなるからである。【００２７】
また、クッション材は、その密度が０.３ｇ／ｃｍ３ないし０.５ｇ／ｃｍ３であれば、高密度化に伴うクッション材の弾性向上と、立毛繊維体のクッション性とが相乗効果として作用するため、クッション性がさらに向上する。【００２８】
クッション材の表面には、表層材が積層されているのが好ましい。こうすれば、積層製品（被成形体）を加熱プレス成形する際に、表層材の表面が積層製品の凹凸面の形状に従って従属的に変形する。その結果、表層材が積層製品と密着するので、該積層製品の凹凸面に対してクッション材が容易に密着できる。したがって、熱盤は、クッション材を介して積層製品に対して均等に押圧力を伝えることができる。
表層材としては、カバーレイフィルムや金属箔、または、熱盤に対して離形性を有する耐熱性樹脂が好ましい。
カバーレイフィルムとしては、プレス成形用フィルムであるポリアミド樹脂やポリスチレン樹脂の他に、ポリオレフィン樹脂を使用することができる。また、カバーレイフィルムとしては、ポリメタフェニレンイソフタルアミドを主体とした繊維からなる、ノーメックス（商品名／デュポン社製）ペーパー等を採用することもできる。
金属箔としては、アルミ合金箔やステンレス箔などを使用できる。耐熱性樹脂は、テトラフルオロエチレン・エチレン共重合体（ＥＴＦＥ）、テトラフルオロエチレン・パーフルオロアルキルビニルエーテル共重合体（ＰＦＡ）、テトラフルオロエチレン・ヘキサフルオロプロピレン共重合体（ＦＥＰ）、およびポリテトラフルオロエチレン（ＰＴＦＥ）からなる群から選択される。【００２９】
そして、クッション材の表面に表層材を積層（配置）するためには、樹脂、プリプレグまたは接合繊維を使用する。
樹脂としては、エポキシ樹脂やポリイミド樹脂を使用でき、また、フッ素フィルム等の熱溶着性樹脂なども使用できる。プリプレグとしては、ガラスエポキシのプリプレグシート等を使用できる。接合繊維としては、未延伸コーネックス繊維や全芳香族ポリエステル繊維（ベクトラン；商品名）を使用できる。【００３０】
次に、本発明の実施態様を、図１ないし図５に基づいて説明する。
図２は、本発明の一実施態様にかかる成形プレス用耐熱クッション材の断面図、図３は、他の実施態様にかかる成形プレス用耐熱クッション材の断面図、図４は、図２に示す成形プレス用耐熱クッション材の拡大断面図である。
図２，図４において、第１のクッション材１０は、基体１０Ｂと、基体１０Ｂの一方側（一方の熱盤４０側）の面（表面）に積層される第１のフェルト材層１Ａと、基体１０Ｂの他方側の面（裏面）に積層される第２のフェルト材層１Ｂと、第１のフェルト材層１Ａの表面に積層される第３のフェルト材層１Ｃと、第２のフェルト材層１Ｂの表面に積層される第４のフェルト材層１Ｄとにより、構成されている。
第１のフェルト材層１Ａと第２のフェルト材層１Ｂは、基体１０Ｂの表面と裏面に、ニードルパンチングによりそれぞれ取付けられている。第３のフェルト材層１Ｃは、第１のフェルト材層１Ａに、ニードルパンチングにより取付けられている。第４のフェルト材層１Ｄは、第２のフェルト材層１Ｂに、ニードルパンチングにより取付けられている。
細繊度のステープルファイバーからなる複数の立毛繊維体３０が、基体１０Ｂを貫通し、しかもクッション材１０の厚み方向に形成されて全てのフェルト材層１Ａ，１Ｂ，１Ｃ，１Ｄを連結している。【００３１】
図２に示す第１のクッション材１０では、第１のフェルト材層１Ａと第２のフェルト材層１Ｂと第３のフェルト材層１Ｃと第４のフェルト材層１Ｄが、それぞれ、メタ系芳香族ポリアミドとパラ系芳香族ポリアミドのうち一方または両方を含んでいる。
たとえば、第３のフェルト材層１Ｃと第４のフェルト材層１Ｄは、熱伝導率の低いステープルファイバー（ここでは、メタ系芳香族ポリアミド）のフェルト材からなっている。こうすれば、熱盤４０における熱ムラが緩和される。
そして、第１のフェルト材層１Ａと第２のフェルト材層１Ｂは、熱伝導率の高いステープルファイバー（ここでは、パラ系芳香族ポリアミド）のフェルト材からなっている。こうすれば、クッション性が高まるので、クッション材１０の全体として、昇温速度の調整とクッション性とをバランスよく設定することができる。【００３２】
図３に示す第２のクッション材２０は、第１のクッション材１０（図２）の表面（ここでは、一方の面と他方の面の両方）に、表層材１Ｅが積層された構成になっている。すなわち、第３のフェルト材層１Ｃの表面に、表層材１Ｅが接合手段Ｐにより接着されている。第４のフェルト材層１Ｄの表面にも、表層材１Ｅが接合手段Ｐにより接着されている。
第２のクッション材２０においても、第１のフェルト材層１Ａと第２のフェルト材層１Ｂと第３のフェルト材層１Ｃと第４のフェルト材層１Ｄは、それぞれ、メタ系芳香族ポリアミドとパラ系芳香族ポリアミドのうち一方または両方を含んでいる。【００３３】
第１のクッション材１０と第２のクッション材２０において、基体１０Ｂは、耐熱性繊維からなる経糸１０Ｂ１と緯糸１０Ｂ２とを織製してなる、織布により構成されている。この耐熱性繊維は、メタ系芳香族ポリアミド、パラ系芳香族ポリアミド、全芳香族ポリエステル繊維、ポリパラフェニレンベンゾビスオキサゾール（ＰＢＯ）繊維およびステンレス繊維からなる群から選択される。
基体１０Ｂは、上述のような経糸１０Ｂ１と緯糸１０Ｂ２とを織製した織布が強度上望ましいが、この織布の代わりに、経糸と緯糸を単に重ね合わせた構成であってもよい。【００３４】
このように、基体１０Ｂは、経糸１０Ｂ１と緯糸１０Ｂ２とを有し、多数の立毛繊維体３０が、基体１０Ｂを貫通してクッション材１０，２０の厚み方向に形成されている。したがって、Ｚ方向に延びる経糸１０Ｂ１と、Ｘ方向に延びる緯糸１０Ｂ２と、Ｙ方向（クッション材１０，２０の厚み方向）に延びる立毛繊維体３０は、互いにほぼ直交して三次元的に配置される（すなわち、Ｘ，Ｙ，Ｚ直交座標系）。しかも、立毛繊維体３０が基体１０Ｂを貫通しているので、立毛繊維体３０の途中部分が、基体１０Ｂにしっかりと保持される（図２〜図４）。
その結果、多数の立毛繊維体３０が、クッション材１０，２０の厚み方向にスプリング効果を発揮するので、クッション材１０，２０のクッション性が向上する。【００３５】
基体１０Ｂの一方の面（表面）と他方の面（裏面）には、第１のフェルト材層１Ａと第２のフェルト材層１Ｂとが、ニードルパンチングによりそれぞれ取付けられる。第１のフェルト材層１Ａの表面には、第３のフェルト材層１Ｃがニードルパンチングにより取付けられる。第２のフェルト材層１Ｂの表面には、第４のフェルト材層１Ｄがニードルパンチングにより取付けられる。
こうして形成された第３のフェルト材層１Ｃの表面と、第４のフェルト材層１Ｄの表面に、接合手段Ｐをそれぞれ配置する。接合手段Ｐは、たとえば、未延伸コーネックスのステープルファイバーで坪量の少ないフェルト材である。
そして、この接合手段Ｐの表面に表層材１Ｅを配置して積層した状態で、全体を熱プレスすると、接合手段Ｐは溶融する。その結果、溶融した接合手段Ｐを介して、第３のフェルト材層１Ｃと表層材１Ｅとが、強固に接合（接着）される。また、溶融した接合手段Ｐを介して、第４のフェルト材層１Ｄと表層材１Ｅとが強固に接合（接着）される。【００３６】
ここで、立毛繊維体３０が基体１０Ｂを貫通するように、クッション材１０，２０の厚み方向に複数の立毛繊維体３０を形成するための方法について説明する。
（手順１）
まず最初に、基体１０Ｂとして織布を用意する。この織布の表面と裏面に、カーディングしたステープルファイバーのウエッブをそれぞれ積層する。そして、ニードルパンチングを行なって、織布（基体１０Ｂ）にステープルファイバーを絡合処理する。これにより、織布（基体１０Ｂ）の一方の面（表面）と他方の面（裏面）に、第１のフェルト材層１Ａと第２のフェルト材層１Ｂをそれぞれ積層する。
このニードルパンチングでは、１稜当たり６バーブ（刺）以下のニードルパンチ用針（以下、ニードル針と言う）を使用する。ニードルパンチング回数は５０回／ｃｍ２以下である。さらに、ニードル針の第１バーブ（ポイントからみて一番近い位置にあるバーブ）が織布表面に接する位置に設定されて、ニードルパンチングが行なわれる。
このような絡合処理によって、ステープルファイバーの軸線方向は織布に対して平行になる。【００３７】
（手順２）
第１のフェルト材１Ａと第２のフェルト材１Ｂがそれぞれ所定の坪量に達するまで、前記積層作業を繰り返す。やがて、第１のフェルト材１Ａと第２のフェルト材１Ｂが所定の坪量に達したら、立毛繊維体３０を形成するための手順に移行する。【００３８】
（手順３）
この手順では、前記絡合処理で使用したニードル針よりも多数のバーブ（刺）を有するニードル針（たとえば、１稜当たり８バーブ以上の針）を使用する。そして、このニードル針により、複数の立毛繊維体３０がクッション材１０，２０の厚み方向に形成されるようにする。
たとえば、２稜１８バーブの針を使用し、ニードルパンチング回数を８０回／ｃｍ２以上とする。ニードル針の最終バーブ（ポイントから見て一番遠い位置にあるバーブ）が織布を貫通する位置になるように、ニードル針を設定する。
この状態で、ニードルパンチングを行えば、複数の立毛繊維体３０が、織布（基体１０Ｂ）を貫通し、しかもクッション材１０，２０の厚み方向に形成されて全てのフェルト材層を連結する。こうして、複数の立毛繊維体３０を有するクッション材１０，２０が完成する。【００３９】
ステープルファイバーの細繊度が１.０dtex未満の場合には、ニードルパンチングによってステープルファイバーが毛玉になり易く、立毛繊維体３０を形成し難くなる。他方、ステープルファイバーの細繊度が６.０dtexを越える場合には、ステープルファイバー間の絡み合いが弱いから、密度の高い立毛繊維体３０が形成され難くなり、クッション材のクッション性が弱くなる。
したがって、本発明のクッション材１０，２０では、立毛繊維体３０のステープルファイバーの繊度は１.０〜６.０dtexの範囲が好ましい。こうすれば、ニードルパンチングによってステープルファイバーが毛玉になり難いので、立毛繊維体３０を形成し易くなる。また、ステープルファイバー間の絡み合いが強くなるので、密度の高い立毛繊維体３０が形成されやすくなり、クッション材１０，２０のクッション性が強くなる。
なお、本発明では、細繊度が１.０〜３.０dtexの耐熱性ステープルファイバーの使用が最も好ましい。【００４０】
上述の構成を有するクッション材１０，２０は、たとえば、図１に示す両面プリント配線板の製造装置における積層板の成形プレス装置１に適用される。この図１では、両面プリント配線板の基板となる積層板が、積層製品である場合を示している。
【実施例】
【００４１】
以下、本発明の成形プレス用耐熱クッション材について、実施例を用いてさらに詳しく説明する。なお、下記の実施例は本発明を何ら限定するものではない。
実施例および比較例において、次の構成は全て共通のものを使用した。
（１）クッション材の基体：
クッション材の基体には、メタ系芳香族ポリアミドのスパン糸を織製した織布を使用した。この織布の繊維は、コーネックス（商品名／帝人株式会社製）である。
（２）ニードルパンチングの条件：
（ａ）絡合処理の条件；
１稜当たり６バーブの針を使用し、ニードルパンチング回数を５０回／ｃｍ２とし、ニードル針の第１バーブを、織布表面に接触する位置に設定した。
（ｂ）立毛繊維体の形成条件；
実施例では、絡合処理の後に、２稜当たり１８バーブの針を使用し、ニードルパンチング回数を８０回／ｃｍ２とし、ニードル針の最終バーブを、織布を貫通する位置に設定した。
比較例では、立毛繊維体が形成されないように、絡合処理の後に、２稜当たり１８バーブの針を使用し、ニードルパンチング回数を８０回／ｃｍ２とし、ニードル針の第１バーブを、織布表面に接触する位置に設定した。【００４２】
（１）フェルト材を構成するステープルファイバーについては、実施例１〜９、比較例１〜５では、以下のものを使用した。
（ａ）メタ系芳香族ポリアミドのステープルファイバーには、コーネックス（商品名／帝人株式会社製）２dtexの５０ｍｍカット長の短繊維を使用した。
（ｂ）パラ系芳香族ポリアミドのステープルファイバーには、ポリパラフェニレンテレフタルアミド（ケブラー；商品名／デュポン社製）２dtexの５０ｍｍカット長の短繊維を使用した。【００４３】
（２）フェルト材を構成するステープルファイバーについては、実施例１０〜１２、比較例６，７では、以下のものを使用した。
（ａ）メタ系芳香族ポリアミドのステープルファイバーには、コーネックス（商品名／帝人株式会社製）６dtexの５０ｍｍカット長の短繊維を使用した。
（ｂ）パラ系芳香族ポリアミドのステープルファイバーには、ポリパラフェニレンテレフタルアミド（ケブラー；商品名／デュポン社製）５dtexの５０ｍｍカット長の短繊維を使用した。【００４４】
（実施例１）
織布の表面と裏面に、ポリパラフェニレンテレフタルアミドのステープルファイバーを、カーディングウエッブとしてそれぞれ積層した。そして、ニードルパンチングして、第１のフェルト材層１Ａと第２のフェルト材層１Ｂをそれぞれ形成して、実施例１にかかるクッション材を作製した。【００４５】
（実施例２）
織布の表面と裏面に、コーネックスのステープルファイバーを、カーディングウエッブとしてそれぞれ積層した。そして、ニードルパンチングして、第１のフェルト材層１Ａと第２のフェルト材層１Ｂをそれぞれ形成して、実施例２にかかるクッション材を作製した。【００４６】
（実施例３）
織布の表面（一方の熱盤４０側の面）にポリパラフェニレンテレフタルアミドのステープルファイバーを、織布の裏面（一方の熱盤４０とは反対側の面）にコーネックスのステープルファイバーを、それぞれウエッブとして積層した。そして、ニードルパンチングして、第１のフェルト材層１Ａと第２のフェルト材層１Ｂをそれぞれ形成して、実施例３にかかるクッション材を作製した。【００４７】
（実施例４）
織布の表面（一方の熱盤４０側の面）に、ポリパラフェニレンテレフタルアミドのステープルファイバー５０重量％とカーボン繊維５０重量％とを混綿処理したものを、ウエッブとして積層する。織布の裏面（一方の熱盤４０とは反対側の面）に、コーネックスのステープルファイバー５０重量％とカーボン繊維５０重量％を混綿処理したものを、ウエッブとして積層する。
そして、ニードルパンチングして、第１のフェルト材層１Ａと第２のフェルト材層１Ｂをそれぞれ形成して、実施例４にかかるクッション材を作製した。【００４８】
（実施例５）
織布の表面（一方の熱盤４０側の面）にコーネックスのステープルファイバーを、織布の裏面（一方の熱盤４０とは反対側の面）にポリパラフェニレンテレフタルアミドのステープルファイバーを、それぞれウエッブとして積層した。そして、ニードルパンチングして、第１のフェルト材層１Ａと第２のフェルト材層１Ｂをそれぞれ形成して、実施例５にかかるクッション材を作製した【００４９】
（実施例６）
織布の表面と裏面に、ポリパラフェニレンテレフタルアミドのステープルファイバーを、カーディングウエッブとしてそれぞれ積層した。そして、ニードルパンチングして、第１のフェルト材層１Ａと第２のフェルト材層１Ｂをそれぞれ形成して、実施例６にかかるクッション材を作製した。この実施例６では、実施例１と比較して、ステープルファイバーの目付けを増加させた。【００５０】
（実施例７）
実施例１で作製したクッション材の表面に、さらに、コーネックスのステープルファイバーをウエッブとして積層した。そして、ニードルパンチングし、第３のフェルト材層１Ｃと第４のフェルト材層１Ｄをそれぞれ形成して、実施例７にかかるクッション材を作製した。【００５１】
（実施例８）
実施例２で作製したクッション材の表面に、さらに、ポリパラフェニレンテレフタルアミドのステープルファイバーを、ウエッブとして積層した。そして、ニードルパンチングし、第３のフェルト材層１Ｃと第４のフェルト材層１Ｄをそれぞれ形成して、実施例８にかかるクッション材を作製した。【００５２】
（実施例９）
実施例７で作製したクッション材の表面に、さらに、ガラスエポキシのプリプレグシートを介してＥＴＦＥフィルムを接合して、実施例９にかかるクッション材を作製した。【００５３】
（実施例１０）
織布の表面（一方の熱盤４０側の面）にポリパラフェニレンテレフタルアミドのステープルファイバーを、織布の裏面（一方の熱盤４０とは反対側の面）にコーネックスのステープルファイバーを、それぞれウエッブとして積層した。そして、ニードルパンチングし、第１のフェルト材層１Ａと第２のフェルト材層１Ｂをそれぞれ形成して、実施例１０にかかるクッション材を作製した。【００５４】
（実施例１１）
織布の表面（一方の熱盤４０側の面）に、ポリパラフェニレンテレフタルアミドのステープルファイバー５０重量％とカーボン繊維５０重量％を混綿処理したものを、ウエッブとして積層した。織布の裏面（一方の熱盤４０とは反対側の面）に、コーネックスのステープルファイバー５０重量％とカーボン繊維５０重量％を混綿処理したものを、ウエッブとして積層した。
そして、ニードルパンチングして、第１のフェルト材層１Ａと第２のフェルト材層１Ｂをそれぞれ形成して、実施例１１にかかるクッション材を作製した。【００５５】
（実施例１２）
実施例１０で製作したクッション材の表面に、さらに、ガラスエポキシのプリプレグシートを介してＥＴＦＥフィルムを接合して、実施例１２にかかるクッション材を作製した。【００５６】
（比較例１）
織布の表面と裏面に、ポリパラフェニレンテレフタルアミドのステープルファイバーを、カーディングウエッブとしてそれぞれ積層した。そして、ニードルパンチングして、第１のフェルト材層１Ａと第２のフェルト材層１Ｂをそれぞれ形成して、比較例１にかかるクッション材を作製した。【００５７】
（比較例２）
織布の表面と裏面に、コーネックスのステープルファイバーを、カーディングウエッブとしてそれぞれ積層した。そして、ニードルパンチングして、第１のフェルト材層１Ａと第２のフェルト材層１Ｂをそれぞれ形成して、比較例２にかかるクッション材を作製した。【００５８】
（比較例３）
織布の表面（一方の熱盤４０側の面）にポリパラフェニレンテレフタルアミドのステープルファイバーを、織布の裏面（一方の熱盤４０とは反対側の面）にコーネックスのステープルファイバーを、それぞれウエッブとして積層した。そして、ニードルパンチングして、第１のフェルト材層１Ａと第２のフェルト材層１Ｂをそれぞれ形成して、比較例３にかかるクッション材を作製した。【００５９】
（比較例４）
織布の表面（一方の熱盤４０側の面）に、ポリパラフェニレンテレフタルアミドのステープルファイバー５０重量％とカーボン繊維５０重量％を混綿処理したものを、ウエッブとして積層した。織布の裏面（一方の熱盤４０とは反対側の面）に、コーネックスのステープルファイバー５０重量％とカーボン繊維５０重量％を混綿処理したものを、ウエッブとして積層した。
そして、ニードルパンチングして、第１のフェルト材層１Ａと第２のフェルト材層１Ｂをそれぞれ形成して、比較例４にかかるクッション材を作製した。【００６０】
（比較例５）
比較例３で作製したクッション材の表面に、さらに、ガラスエポキシのプリプレグシートを介してＥＴＦＥフィルムを接合して、比較例５にかかるクッション材を作製した。【００６１】
（比較例６）
織布の表面（一方の熱盤４０側の面）にポリパラフェニレンテレフタルアミドのステープルファイバーを、織布の裏面（一方の熱盤４０とは反対側の面）にコーネックスのステープルファイバーを、それぞれウエッブとして積層した。そして、ニードルパンチングして、第１のフェルト材層１Ａと第２のフェルト材層１Ｂをそれぞれ形成して、比較例６にかかるクッション材を作製した。【００６２】
（比較例７）
比較例６で作製したクッション材の表面に、さらに、ガラスエポキシのプリプレグシートを介してＥＴＦＥフィルムを接合して、比較例７にかかるクッション材を作製した。【００６３】
これらの実施例と比較例でそれぞれ作製したクッション材のサンプルについて、図１に示す成形プレス装置１と同様の構造を有する試験装置を用いて試験を行なった。これにより、各クッション材の性能を測定した。
クッション材のサンプルに関しては、「温度１９０℃、加圧４０ｋｇ／ｃｍ２を６０分維持し、その後、水冷１５分、加圧開放１５分」という一連の手順を１サイクルとする。そして、サンプルに関して、この一連の手順を３００サイクル繰り返すことにより、サンプルを３００回繰り返して加圧した後に、下記に示す項目の測定を実施した。【００６４】
（１）昇温速度（℃／ｍｉｎ）の測定：
クッション材のサンプルが９０℃から１４０℃になるまでの時間を測定し、昇温速度（℃／ｍｉｎ）を得た。
昇温速度の評価としては、サンプルの昇温速度が１.８℃／ｍｉｎを超えて、２.２℃／ｍｉｎ以下を「◎」、１.５℃／ｍｉｎを超えて、１.８℃／ｍｉｎ以下、および２.２℃／ｍｉｎを超えて、２.５℃／ｍｉｎ以下を「○」、それ以外を「×」とした（図５）。【００６５】
（２）クッション変位量（μｍ）の測定：
クッション材のサンプルを、１８０℃に加熱した状態において、０.２ｋｇで成形プレスした場合と、５０ｋｇで成形プレスした場合の、クッション材サンプルの厚みを測定した。そして、５０ｋｇで成形プレス時の厚みと、０.２ｋｇで成形プレス時の厚みとの差を求め、この差をクッション変位量（μｍ）とした。
クッション変位量の評価としては、サンプルのクッション変位量が５００μｍ以上を「◎」、４００μｍ以上、５００μｍ未満を「○」、４００μｍ未満を「×」とした（図５）。【００６６】
図５は、実施例および比較例で作製したクッション材のサンプルの諸物性と、上記試験装置で測定したクッション材のサンプルの性能とを示す表である。
図５から分かるように、本発明の実施例にかかるサンプルは、比較例にかかるサンプルと比べて、昇温速度の評価とクッション変位量の評価がともに良好である。したがって、本発明にかかるクッション材は、昇温速度の調整が容易であるとともに、クッション性の維持に優れていることが確認された。
また、本発明の各種実施例におけるクッション材の密度に関しては、実施例１１では最小値（０.３０ｇ／ｃｍ３）で、実施例９では最大値（０.４９ｇ／ｃｍ３）となっている。したがって、本発明のクッション材の密度は、０.３ｇ／ｃｍ３ないし０.５ｇ／ｃｍ３が好ましいことが分かる。【００６７】
以上、本発明の実施の形態を説明したが、本発明は、上述の実施の形態に限定されるものではなく、本発明の要旨の範囲で種々の変形，付加などが可能である。
なお、各図中同一符号は同一または相当部分を示す。
【産業上の利用可能性】
【００６８】
本発明の成形プレス用耐熱クッション材は、プリント配線板の基板、プリント配線板、フラットパネルディスプレイおよび半導体パッケージなどの製造工程に適用可能である。
【図１】
2010007917.tif 000003
【図２】
2010007917.tif 000004
【図３】
2010007917.tif 000005
【図４】
2010007917.tif 000006
【図５】
2010007917.tif 000007
【図６】
2010007917.tif 000008
【図７】
2010007917.tif 000009
【手続補正書】
【提出日】平成21年11月20日(2009.11.20)
【手続補正１】
【補正対象書類名】特許請求の範囲
【補正対象項目名】全文
【補正方法】変更
【補正の内容】
【特許請求の範囲】
【請求項１】
積層製品を成形プレス装置（１）で製造するのに使用され、基体（１０Ｂ）とフェルト材層（１Ａ，１Ｂ，１Ｃ，１Ｄ）とが積層された成形プレス用耐熱クッション材（１０，２０）であって、
このクッション材（１０，２０）は、耐熱性のステープルファイバーを含む前記フェルト材層（１Ａ，１Ｂ，１Ｃ，１Ｄ）を、前記基体（１０Ｂ）の一方の面と他方の面に対してそれぞれ少なくとも１層ずつ有し、
ニードル針の最終バーブ（ポイントから見て一番遠い位置にあるバーブ）が前記基体（１０Ｂ）を貫通する位置になるように、前記ニードル針を設定してニードルパンチングを行うことにより、
前記クッション材（１０，２０）の内部には、１．０〜１０．０ｄｔｅｘの繊度のステープルファイバーからなる複数の立毛繊維体（３０）が、前記基体（１０Ｂ）を貫通し、しかも前記クッション材（１０，２０）の厚み方向に形成されて前記フェルト材層を連結していることを特徴とする成形プレス用耐熱クッション材。
【請求項２】
請求項１に記載の成形プレス用耐熱クッション材（１０，２０）であって、
前記フェルト材層（１Ａ，１Ｂ，１Ｃ，１Ｄ）を構成する前記耐熱性のステープルファイバーは、メタ系芳香族ポリアミド、パラ系芳香族ポリアミドおよび耐炎火繊維からなる群から選択される１種または複数種を含んでいる。
【請求項３】
請求項２に記載の成形プレス用耐熱クッション材（１０，２０）であって、
前記フェルト材層（１Ａ，１Ｂ，１Ｃ，１Ｄ）は、前記メタ系芳香族ポリアミドのステープルファイバーと、前記パラ系芳香族ポリアミドのステープルファイバーとが混合された、複合ステープルファイバーにより構成されている。
【請求項４】
積層製品を成形プレス装置（１）で製造するのに使用され、基体（１０Ｂ）とフェルト材層（１Ａ，１Ｂ，１Ｃ，１Ｄ）とが積層された成形プレス用耐熱クッション材（１０，２０）であって、
このクッション材（１０，２０）は、メタ系芳香族ポリアミドのステープルファイバーを含む一のフェルト材層と、パラ系芳香族ポリアミドのステープルファイバーを含む他のフェルト材層とを、前記基体（１０Ｂ）の一方の面と他方の面に対してそれぞれ少なくとも１層ずつ有し、
ニードル針の最終バーブ（ポイントから見て一番遠い位置にあるバーブ）が前記基体（１０Ｂ）を貫通する位置になるように、前記ニードル針を設定してニードルパンチングを行うことにより、
前記クッション材（１０，２０）の内部には、１．０〜１０．０ｄｔｅｘの繊度のステープルファイバーからなる複数の立毛繊維体（３０）が、前記基体（１０Ｂ）を貫通し、しかも前記クッション材（１０，２０）の厚み方向に形成されて前記フェルト材層を連結していることを特徴とする成形プレス用耐熱クッション材。
【請求項５】
請求項１ないし４のいずれかの項に記載の成形プレス用耐熱クッション材（１０，２０）であって、
前記立毛繊維体（３０）は、繊度１．０〜６．０ｄｔｅｘの耐熱性のステープルファイバーで、ニードルパンチングによる繊維間の絡み合いで形成されている。
【請求項６】
請求項１ないし４のいずれかの項に記載の成形プレス用耐熱クッション材（１０，２０）であって、このクッション材（１０，２０）の密度は０．３ｇ／ｃｍ３ないし０．５ｇ／ｃｍ３である。
【請求項７】
請求項１ないし４のいずれかの項に記載の成形プレス用耐熱クッション材（２０）であって、このクッション材（２０）の表面には表層材（１Ｅ）が積層されている。
【請求項８】
請求項７に記載の成形プレス用耐熱クッション材（２０）であって、前記表層材（１Ｅ）は、カバーレイフィルム、金属箔、または、離形性を有する耐熱性樹脂である。
【請求項９】
積層製品を成形プレス装置（１）で製造するのに使用され、基体（１０Ｂ）とフェルト材層（１Ａ，１Ｂ，１Ｃ，１Ｄ）とが積層された成形プレス用耐熱クッション材（１０，２０）であって、
このクッション材（１０，２０）は、耐熱性のステープルファイバーを含む前記フェルト材層（１Ａ，１Ｂ，１Ｃ，１Ｄ）を、前記基体（１０Ｂ）の一方の面と他方の面に対してそれぞれ少なくとも１層ずつ有し、
前記クッション材（１０，２０）の厚み方向に対してスプリングの作用を発揮するように、このクッション材（１０，２０）の内部には、１．０〜１０．０ｄｔｅｘの繊度のステープルファイバーからなる複数の立毛繊維体（３０）が、前記基体（１０Ｂ）を貫通し、しかも前記クッション材（１０，２０）の厚み方向に形成されて前記フェルト材層を連結していることを特徴とする成形プレス用耐熱クッション材。
【請求項１０】
積層製品を成形プレス装置（１）で製造するのに使用され、基体（１０Ｂ）とフェルト材層（１Ａ，１Ｂ，１Ｃ，１Ｄ）とが積層された成形プレス用耐熱クッション材（１０，２０）であって、
このクッション材（１０，２０）は、メタ系芳香族ポリアミドのステープルファイバーを含む一のフェルト材層と、パラ系芳香族ポリアミドのステープルファイバーを含む他のフェルト材層とを、前記基体（１０Ｂ）の一方の面と他方の面に対してそれぞれ少なくとも１層ずつ有し、
前記クッション材（１０，２０）の厚み方向に対してスプリングの作用を発揮するように、このクッション材（１０，２０）の内部には、１．０〜１０．０ｄｔｅｘの繊度のステープルファイバーからなる複数の立毛繊維体（３０）が、前記基体（１０Ｂ）を貫通し、しかも前記クッション材（１０，２０）の厚み方向に形成されて前記フェルト材層を連結していることを特徴とする成形プレス用耐熱クッション材。
【手続補正書】
【提出日】平成23年5月19日(2011.5.19)
【手続補正１】
【補正対象書類名】特許請求の範囲
【補正対象項目名】全文
【補正方法】変更
【補正の内容】
【特許請求の範囲】
【請求項１】
積層製品を成形プレス装置（１）で製造するのに使用され、基体（１０Ｂ）とフェルト材層（１Ａ，１Ｂ，１Ｃ，１Ｄ）とが積層された成形プレス用耐熱クッション材（１０，２０）であって、
このクッション材（１０，２０）は、耐熱性のステープルファイバーを含む前記フェルト材層（１Ａ，１Ｂ，１Ｃ，１Ｄ）を、前記基体（１０Ｂ）の一方の面と他方の面に対してそれぞれ１層ずつまたは２層ずつ有し、
前記フェルト材層（１Ａ，１Ｂ，１Ｃ，１Ｄ）は、メタ系芳香族ポリアミドのステープルファイバーと、パラ系芳香族ポリアミドのステープルファイバーとが混合された、複合ステープルファイバーにより構成されており、
ニードル針の最終バーブ（ポイントから見て一番遠い位置にあるバーブ）が前記基体（１０Ｂ）を貫通する位置になるように、前記ニードル針を設定してニードルパンチングを行うことにより、
前記クッション材（１０，２０）の内部には、１．０〜１０．０dtexの繊度のステープルファイバーからなる複数の立毛繊維体（３０）が、前記基体（１０Ｂ）を貫通し、しかも前記クッション材（１０，２０）の厚み方向に形成されて、前記基体（１０Ｂ）に１層目の前記フェルト材層（１Ａ，１Ｂ）をそれぞれ連結し、前記基体（１０Ｂ）に前記フェルト材層を２層ずつ積層する場合には前記複数の立毛繊維体（３０）が前記１層目の前記フェルト材層（１Ａ，１Ｂ）に２層目の前記フェルト材層（１Ｃ，１Ｄ）をそれぞれ連結することにより、前記複数の立毛繊維体（３０）が前記クッション材（１０，２０）の厚み方向に対してスプリングの作用を発揮するようにしたことを特徴とする成形プレス用耐熱クッション材。
【請求項２】
請求項１に記載の成形プレス用耐熱クッション材（１０，２０）であって、
前記立毛繊維体（３０）は、繊度１.０〜６.０dtexの耐熱性のステープルファイバーで、ニードルパンチングによる繊維間の絡み合いで形成されている。
【請求項３】
請求項１に記載の成形プレス用耐熱クッション材（１０，２０）であって、このクッション材（１０，２０）の密度は０.３ｇ／ｃｍ３ないし０.５ｇ／ｃｍ３である。
【請求項４】
請求項１に記載の成形プレス用耐熱クッション材（２０）であって、このクッション材（２０）の表面には表層材（１Ｅ）が積層されている。
【請求項５】
請求項４に記載の成形プレス用耐熱クッション材（２０）であって、前記表層材（１Ｅ）は、カバーレイフィルム、金属箔、または、離形性を有する耐熱性樹脂である。
【手続補正２】
【補正対象書類名】明細書
【補正対象項目名】全文
【補正方法】変更
【補正の内容】
【発明の詳細な説明】
【技術分野】
【０００１】
本発明は、成形プレス用耐熱クッション材（以下、クッション材と記載する場合がある。）にかかり、特に、優れた昇温速度と高いクッション性を有する耐熱性のクッション材に関する。
【背景技術】
【０００２】
積層構造を有する製品（積層製品）は、たとえば、複数の熱盤の間に挟持され、これら熱盤による熱プレスで製造される。この方法で製造される積層製品の一例は、次の通りである。なお、積層製品には、下記に示す例のほかに多種多様な製品がある。
（１）プリント配線板の基板となる積層板：
この積層板としては、クラフト紙とフェノール樹脂とからなる紙フェノール積層板や、ガラス繊維の織布とエポキシ樹脂とからなるガラスエポキシ積層板などがある。
（２）プリント配線板：
このプリント配線板としては、基板の片面に導体パターンを形成した片面プリント配線板や、基板の両面に導体パターンを形成した両面プリント配線板や、基板の外面だけでなく内部にも導体パターンを形成した多層プリント配線板などがある。
（３）フラットパネルディスプレイ：液晶ディスプレイ、エレクトロルミネセンスなどがある。
（４）半導体パッケージ：チップとほぼ同サイズのチップサイズパッケージ（Chip Size Package(CSP)）などがある。
【０００３】
これらの各種積層製品（被成形体）を成形プレス装置で製造する工程では、熱盤と積層製品との間にクッション材が介在される。このクッション材は、熱盤と積層製品とが直接接触しないようにクッション性を有するとともに、熱盤で発生する熱を積層製品の全面に均一に伝える機能を発揮する。
【０００４】
このクッション材の具体的使用例を、図１に基づいて説明する。図１は、両面プリント配線板の製造装置における、積層板の成形プレスの一例を示す断面図である。
図１に示す成形プレス装置１では、対向配置される一対の熱盤４０と、一対の熱盤４０より内方側に配置される一対のクッション材Ｃと、クッション材Ｃより内方側に配置される一対の鏡面板５０と、銅箔６０と、プリプレグ７０とが使用される。
最終的には、プリプレグ７０と銅箔６０とにより、両面プリント配線板が形成される。プリプレグ７０は、ガラスクロスにエポキシ樹脂が含浸され半キュアー状態とされている板材を、複数枚重ねることにより構成される。
【０００５】
熱盤４０，４０で熱と圧力を加えて、積層板を成形するのであるが、この時の成形条件は、エポキシ樹脂原料の配合などにより異なる。したがって、成形プレスの工程で使用されるクッション材Ｃの熱移動量（昇温速度：℃／ｍｉｎ）を、前記成形条件に合致させる必要がある。
もし仮に、クッション材Ｃの熱移動量が、エポキシ樹脂の成形条件に合致していないと、積層製品に物性差が生ずる恐れがあった。たとえば、熱盤４０，４０のすぐ近くに位置する積層製品と、熱盤４０，４０間の中央に位置して熱盤４０から離れた位置にある積層製品との間で、物性差が生ずる。さらに、一つの積層製品中においても、中央部と周辺部とで物性差が発生する恐れもあった。
【０００６】
その理由は、熱プレスにより、プリプレグ７０中の樹脂の粘度が一旦下がって、樹脂が液状に戻った後、徐々に樹脂の硬化が進むという製造工程において、この工程中に、熱盤４０のプレス圧を昇圧するタイミングがずれるためである。
すなわち、樹脂を移動させプリプレグ７０同士の接着、プリプレグ７０と銅箔６０との接着、および樹脂中に含まれている空気の除去・細分吸収をさせるための、温度と圧力による成形プレスのタイミングが許容範囲を越えるからである。
たとえば、樹脂の粘度が低くなり過ぎた時にプリプレグ７０に圧力が掛かると、樹脂が必要以上に流れて、積層板の中央部の板厚が厚くなり、周辺部厚が薄くなる。その結果、最終的に製造された積層製品の厚みが不均一になってしまうという不都合が発生する。
他方、樹脂の粘度が高くなり過ぎた時にプリプレグ７０に圧力が掛かると、樹脂が十分に流れず、樹脂中に含まれている空気が消えないため、積層製品の絶縁性に課題を生ずる。したがって、クッション材Ｃは、優れた昇温速度を有することが要求される。
【０００７】
従来より、成形プレスでは、クッション材としてはクラフト紙等が多く使用されていた。しかし、近年においては、製造すべき積層製品の大型化や精密化が進んでいるため、さらに優れた特性を有するクッション材が要望されている。
このようなクッション材としては、無機繊維と耐熱性芳香族系重合体のパルプ状物を含むもの（特開昭５９−１９２７９５号公報）、および、芳香族系ポリアミド繊維を含むもの（特開昭６２−１５６１００号公報）がある。しかし、いずれのクッション材も、クッション性を持続させるのが困難なので寿命が短かった。
【０００８】
たとえば、このようなクッション材として、図６に示すような成形プレス用耐熱クッション材Ｃ４がある。図６は、従来の成形プレス用耐熱クッション材Ｃ４の断面図である。
図６に示すクッション材Ｃ４は、基体１１Ｂと、基体１１Ｂの表面に積層されてニードルパンチされたステープルファイバーのフェルト材層１１Ａと、基体１１Ｂの裏面に積層されてニードルパンチされたステープルファイバーのフェルト材層１１Ａとにより、構成されている。
このように、クッション材Ｃ４では、２層のフェルト材層１１Ａ，１１Ａが積層されている。フェルト材層１１Ａのステープルファイバーは、メタ系芳香族ポリアミドにより構成されている。基体１１Ｂには、耐熱性繊維からなる経糸１１Ｂ１と緯糸１１Ｂ２とによる織布が使用されている。
【０００９】
このクッション材Ｃ４のフェルト材層１１Ａは、そのステープルファイバーがメタ系芳香族ポリアミドで構成されているため、昇温速度を容易に調整することができる。しかしその反面、メタ系芳香族ポリアミドのステープルファイバーは、クッション性を維持することが困難なので、クッション材Ｃ４の寿命が短かった。
そのため、クッション材Ｃ４のクッション性の維持を図るために、ステープルファイバーの目付けを大きくすることが考えられる。しかし、ステープルファイバーの目付けを大きくすれば、熱伝導速度が遅くなるため昇温速度の調整が困難になるとともに、クッション材Ｃ４が重くなって使用中の使い勝手が悪化する。
【００１０】
クッション材Ｃ４のこのような欠点を解消するために、図７に示す成形プレス用耐熱クッション材Ｃ５が開発された。図７は、他の従来の成形プレス用耐熱クッション材Ｃ５の断面図である。
図７に示すクッション材Ｃ５は、基体２１Ｂと、基体２１Ｂの表面に積層されてニードルパンチされたステープルファイバーのフェルト材層２１Ａと、基体２１Ｂの裏面に積層されてニードルパンチされたステープルファイバーのフェルト材層２１Ａとにより、構成されている。すなわち、クッション材Ｃ５では、２層のフェルト材層２１Ａ，２１Ａが積層されている。
フェルト材層２１Ａのステープルファイバーは、ポリパラフェニレンテレフタラミドなどを主体とするパラ系芳香族ポリアミドにより構成されている。基体２１Ｂには、耐熱性繊維からなる経糸２１Ｂ１と緯糸２１Ｂ２とを有する織布が使用されている。
【００１１】
このクッション材Ｃ５のフェルト材層２１Ａは、ステープルファイバーがパラ系芳香族ポリアミドで構成されているため、クッション性の維持は良好である。しかし、クッション材Ｃ５は、熱伝導率が高すぎるため、クッション材Ｃ５の昇温速度を調整することが困難であった。昇温速度を調整するには、ステープルファイバーの目付けを増加させる必要があるが、クッション材Ｃ５が重くなるので使用中の使い勝手が悪かった。
【００１２】
米国特許ＵＳ５，９４５，３５８号公報には、良好なボイドボリューム（空隙、多孔性）と走行安定性と耐摩耗性を得るために、スパンボンド不織布を配置した抄紙用フェルトが開示されている。この抄紙用フェルトでは、スパンボンド不織布を抄紙用フェルトに固定するために、バット繊維がフェルトの厚み方向に配置された構成になっている。
しかしながら、この抄紙用フェルトは、走行して湿紙を加圧するのに使用されるが、熱盤などで加熱して使用するのではない。
したがって、この抄紙用フェルトには、耐熱性，昇温速度の調整およびクッション性の維持などの特性は要求されない。そのため、米国特許ＵＳ５，９４５，３５８号公報には、本発明の作用効果であるこれらの特性に関する記載はない。
【００１３】
【特許文献１】特開昭５９−１９２７９５号公報
【特許文献２】特開昭６２−１５６１００号公報
【特許文献３】米国特許ＵＳ５，９４５，３５８号公報
【００１４】
本発明は、このような課題を解決するためになされたもので、昇温速度の調整が容易で、クッション性の維持に優れた成形プレス用耐熱クッション材を提供することを目的とする。
【発明の開示】
【００１５】
上述の目的を達成するため、本発明にかかる成形プレス用耐熱クッション材は、積層製品を成形プレス装置で製造するのに使用され、基体とフェルト材層とが積層された成形プレス用耐熱クッション材であって、
このクッション材は、耐熱性のステープルファイバーを含む前記フェルト材層を、前記基体の一方の面と他方の面に対してそれぞれ１層ずつまたは２層ずつ有し、
前記フェルト材層は、メタ系芳香族ポリアミドのステープルファイバーと、パラ系芳香族ポリアミドのステープルファイバーとが混合された、複合ステープルファイバーにより構成されており、
ニードル針の最終バーブ（ポイントから見て一番遠い位置にあるバーブ）が前記基体を貫通する位置になるように、前記ニードル針を設定してニードルパンチングを行うことにより、
前記クッション材の内部には、１．０〜１０．０dtexの繊度のステープルファイバーからなる複数の立毛繊維体が、前記基体を貫通し、しかも前記クッション材の厚み方向に形成されて、前記基体に１層目の前記フェルト材層をそれぞれ連結し、前記フェルト材層を２層ずつ積層する場合には前記複数の立毛繊維体が前記１層目の前記フェルト材層に２層目の前記フェルト材層をそれぞれ連結することにより、前記複数の立毛繊維体が前記クッション材の厚み方向に対してスプリングの作用を発揮するようにしている。
また、本発明の成形プレス用耐熱クッション材は、積層製品（被成形体）を成形プレス装置で製造するのに使用され、基体とフェルト材層とが積層された成形プレス用耐熱クッション材である。このクッション材は、耐熱性のステープルファイバーを含むフェルト材層を、前記基体の一方の面と他方の面に対してそれぞれ少なくとも１層（すなわち、１層または２層以上）ずつ有している。前記クッション材の内部には、細繊度のステープルファイバーからなる複数の立毛繊維体が、前記基体を貫通し、しかも前記クッション材の厚み方向に形成されて全ての前記フェルト材層を連結している。
これにより、クッション性を有し、且つ、昇温速度の調整が容易で、熱を積層製品の全面に均等に伝えることのできる、優れた特性を有する成形プレス用耐熱クッション材を得ることができる。
【００１６】
「耐熱性のステープルファイバーを含むフェルト材層」は、耐熱性のステープルファイバーと他のステープルファイバーとを混綿して構成され、耐熱性のステープルファイバーを、少なくとも５０重量％以上含んでいる。
好ましくは、フェルト材層を構成する耐熱性のステープルファイバーは、メタ系芳香族ポリアミド、パラ系芳香族ポリアミドおよび耐炎火繊維からなる群から選択される１種又は複数種を含んでいる。
立毛繊維体は、ニードルパンチングによる繊維間の絡み合いで形成されている。立毛繊維体は、その繊度が１.０〜１０.０dtex（デシテックス）で、耐熱性のステープルファイバーからなっている。この場合、立毛繊維体の繊度は、好ましくは１.０〜６.０dtex（さらに好ましくは、１.０〜３.０dtex）である。
【００１７】
クッション材の密度は、０.３ｇ／ｃｍ３ないし０.５ｇ／ｃｍ３であるのが好ましい。また、好ましくは、クッション材の表面には表層材が積層されている。この表層材は、接合手段（たとえば、樹脂、プリプレグ、接合ステープルファイバーなど）によって、クッション材に接合されている。
【００１８】
「立毛繊維」は、この立毛繊維のステープルファイバーの軸線が、クッション材の厚み方向に配向している繊維を言う。「立毛繊維体」とは、少なくとも３本の前記立毛繊維が集合して束状になっているものを言う。
この束状の立毛繊維体は、クッション材の平面視での単位面積（１ｃｍ２）当たり少なくとも５束（すなわち、５束／ｃｍ２）配置されているのが好ましい。なお、クッション材における立毛繊維体の束数の上限としては、クッション材の平面視での単位面積のほとんど全部または全部が束状の立毛繊維体で占められている場合である。上述のような立毛繊維体の態様は、顕微鏡によって確認することができる（図４参照）。
【００１９】
「クッション材の厚み方向に形成されている」とは、立毛繊維のステープルファイバーの軸線がクッション材の基体に対してほぼ垂直方向を向いて形成されていることである。本発明では、立毛繊維のステープルファイバーの軸線が、基体がなす二次元の面に対して、４５度ないし１３５度の範囲内、および２２５度ないし３１５度の範囲内に、それぞれ配向しているクッション材も、「立毛繊維体が、クッション材の厚み方向に形成されている」構成に包含される。なお、「基体がなす二次元の面」は、たとえば、後述する図２，図３に示すように、経糸の延びるＺ方向と、緯糸の延びるＸ方向とがなす、Ｘ，Ｚ平面のことである。
【００２０】
本発明の成形プレス用耐熱クッション材は、ステープルファイバーからなる複数の立毛繊維体が、基体を貫通し、しかもクッション材の厚み方向に形成されてフェルト材層を連結して、クッション材の厚み方向にスプリング効果を発揮するので、クッション材のクッション性が向上する。
【図面の簡単な説明】
【００２１】
【図１】両面プリント配線板の製造装置における、積層板の成形プレスの一例を示す断面図である。
【図２】本発明の一実施態様にかかる成形プレス用耐熱クッション材の断面図である。
【図３】本発明の他の実施態様にかかる成形プレス用耐熱クッション材の断面図である。
【図４】図２に示す成形プレス用耐熱クッション材の拡大断面図である。
【図５】クッション材のサンプルの諸物性と性能を示す表である。
【図６】従来の成形プレス用耐熱クッション材の断面図である。
【図７】従来の成形プレス用耐熱クッション材の断面図である。
【発明を実施するための最良の形態】
【００２２】
本発明にかかる成形プレス用耐熱クッション材の基本構成は、積層製品を成形プレス装置で製造するのに使用されるクッション材であり、基体とフェルト材層とが積層されている。このクッション材は、耐熱性のステープルファイバーを含むフェルト材層を、基体の一方の面（表面）と他方の面（裏面）に対してそれぞれ少なくとも１層（すなわち、１層または２層以上）ずつ有している。クッション材の内部には、細繊度のステープルファイバーからなる複数の立毛繊維体が、基体を貫通し、しかもクッション材の厚み方向に形成されて全てのフェルト材層を連結している。
特に、このクッション材において、フェルト材層を構成する耐熱性のステープルファイバーは、メタ系芳香族ポリアミド（コーネックス；商品名／帝人株式会社製、ノーメックス；商品名／デュポン社製）、パラ系芳香族ポリアミド（ケブラー；商品名／デュポン社製、トアロン；商品名／帝人株式会社製）および耐炎火繊維からなる群から選択される１種または複数種を含んでいるのが好ましい。
たとえば、フェルト材層は、メタ系芳香族ポリアミドのステープルファイバーと、パラ系芳香族ポリアミドのステープルファイバーとが混合された、複合ステープルファイバーにより構成された場合であってもよい。
【００２３】
より具体的には、クッション材は、積層製品を成形プレス装置で製造するのに使用され、基体とフェルト材層とが積層された成形プレス用耐熱クッション材である。このクッション材は、メタ系芳香族ポリアミドのステープルファイバーを含む一のフェルト材層と、パラ系芳香族ポリアミドのステープルファイバーを含む他のフェルト材層とを、前記基体の一方の面（表面）と他方の面（裏面）に対してそれぞれ少なくとも１層（すなわち、１層または２層以上）ずつ有している。
前記クッション材の内部には、細繊度のステープルファイバーからなる複数の立毛繊維体が、前記基体を貫通し、しかも前記クッション材の厚み方向に形成されて全てのフェルト材層を連結している。
【００２４】
これらのクッション材において、好ましくは、立毛繊維体は、繊度１.０〜６.０dtex（デシテックス）の耐熱性のステープルファイバーで、ニードルパンチングによる繊維間の絡み合いで形成されたものである。さらに好ましくは、クッション材の密度は０.３ｇ／ｃｍ３ないし０.５ｇ／ｃｍ３である。
【００２５】
太繊度のステープルファイバーでは繊維間の絡み合いが弱いから、密度の高い立毛繊維体が形成され難い。そこで、本発明では、立毛繊維体は、細繊度の耐熱性のステープルファイバーを有している。つまり、細繊度の耐熱性のステープルファイバーを用いて、ニードルパンチングによる繊維間の絡み合いで、密度の高い立毛繊維体が形成される。
そして、このような細繊度のステープルファイバーからなる多数の立毛繊維体が、クッション材の内部に、前記基体を貫通し、しかもクッション材の厚み方向に形成されて全てのフェルト材層を連結している。こうすれば、密度の高い多数の立毛繊維体が、クッション材の厚み方向に対してスプリングの作用を発揮する。したがって、クッション材は、昇温速度の調整が容易であるとともに、クッション性の持続性に優れている。
【００２６】
ところで、立毛繊維体が、前記クッション材の基体を貫通せずに前記クッション材の厚み方向に形成されている場合には、立毛繊維体がスプリングの作用を発揮するものの、クッション材の昇温速度の調整が悪くなる。その理由は、細繊度のステープルファイバーからなる立毛繊維体が、クッション材の基体を貫通していないので、クッション材の厚み方向の熱伝導性が悪くなるからである。
【００２７】
また、クッション材は、その密度が０.３ｇ／ｃｍ３ないし０.５ｇ／ｃｍ３であれば、高密度化に伴うクッション材の弾性向上と、立毛繊維体のクッション性とが相乗効果として作用するため、クッション性がさらに向上する。
【００２８】
クッション材の表面には、表層材が積層されているのが好ましい。こうすれば、積層製品（被成形体）を加熱プレス成形する際に、表層材の表面が積層製品の凹凸面の形状に従って従属的に変形する。その結果、表層材が積層製品と密着するので、該積層製品の凹凸面に対してクッション材が容易に密着できる。したがって、熱盤は、クッション材を介して積層製品に対して均等に押圧力を伝えることができる。
表層材としては、カバーレイフィルムや金属箔、または、熱盤に対して離形性を有する耐熱性樹脂が好ましい。
カバーレイフィルムとしては、プレス成形用フィルムであるポリアミド樹脂やポリスチレン樹脂の他に、ポリオレフィン樹脂を使用することができる。また、カバーレイフィルムとしては、ポリメタフェニレンイソフタルアミドを主体とした繊維からなる、ノーメックス（商品名／デュポン社製）ペーパー等を採用することもできる。
金属箔としては、アルミ合金箔やステンレス箔などを使用できる。耐熱性樹脂は、テトラフルオロエチレン・エチレン共重合体（ＥＴＦＥ）、テトラフルオロエチレン・パーフルオロアルキルビニルエーテル共重合体（ＰＦＡ）、テトラフルオロエチレン・ヘキサフルオロプロピレン共重合体（ＦＥＰ）、およびポリテトラフルオロエチレン（ＰＴＦＥ）からなる群から選択される。
【００２９】
そして、クッション材の表面に表層材を積層（配置）するためには、樹脂、プリプレグまたは接合繊維を使用する。
樹脂としては、エポキシ樹脂やポリイミド樹脂を使用でき、また、フッ素フィルム等の熱溶着性樹脂なども使用できる。プリプレグとしては、ガラスエポキシのプリプレグシート等を使用できる。接合繊維としては、未延伸コーネックス繊維や全芳香族ポリエステル繊維（ベクトラン；商品名）を使用できる。
本発明の成形プレス用耐熱クッション材は、積層製品を成形プレス装置１で製造するのに使用され、基体１０Ｂとフェルト材層１Ａ，１Ｂ，１Ｃ，１Ｄとが積層された成形プレス用耐熱クッション材１０，２０であって、このクッション材１０，２０は、耐熱性のステープルファイバーを含む前記フェルト材層１Ａ，１Ｂ，１Ｃ，１Ｄを、前記基体１０Ｂの一方の面と他方の面に対してそれぞれ少なくとも１層ずつ有し、ニードル針の最終バーブ（ポイントから見て一番遠い位置にあるバーブ）が前記基体１０Ｂを貫通する位置になるように、前記ニードル針を設定してニードルパンチングを行うことにより、前記クッション材１０，２０の内部には、１．０〜１０．０dtexの繊度のステープルファイバーからなる複数の立毛繊維体３０が、前記基体１０Ｂを貫通し、しかも前記クッション材１０，２０の厚み方向に形成されて前記フェルト材層を連結している。
前記フェルト材層１Ａ，１Ｂ，１Ｃ，１Ｄを構成する前記耐熱性のステープルファイバーは、メタ系芳香族ポリアミド、パラ系芳香族ポリアミドおよび耐炎火繊維からなる群から選択されるのが好ましい。
前記フェルト材層１Ａ，１Ｂ，１Ｃ，１Ｄは、前記メタ系芳香族ポリアミドのステープルファイバーと、前記パラ系芳香族ポリアミドのステープルファイバーとが混合された、複合ステープルファイバーにより構成されているのが好ましい。
本発明の成形プレス用耐熱クッション材は、積層製品を成形プレス装置１で製造するのに使用され、基体１０Ｂとフェルト材層１Ａ，１Ｂ，１Ｃ，１Ｄとが積層された成形プレス用耐熱クッション材１０，２０であって、このクッション材１０，２０は、メタ系芳香族ポリアミドのステープルファイバーを含む一のフェルト材層と、パラ系芳香族ポリアミドのステープルファイバーを含む他のフェルト材層とを、前記基体１０Ｂの一方の面と他方の面に対してそれぞれ少なくとも１層ずつ有し、ニードル針の最終バーブ（ポイントから見て一番遠い位置にあるバーブ）が前記基体１０Ｂを貫通する位置になるように、前記ニードル針を設定してニードルパンチングを行うことにより、前記クッション材１０，２０の内部には、１．０〜１０．０dtexの繊度のステープルファイバーからなる複数の立毛繊維体３０が、前記基体１０Ｂを貫通し、しかも前記クッション材１０，２０の厚み方向に形成されて前記フェルト材層を連結している。
前記立毛繊維体３０は、繊度１.０〜６.０dtexの耐熱性のステープルファイバーで、ニードルパンチングによる繊維間の絡み合いで形成されているのが好ましい。
前記クッション材１０，２０の密度は０.３ｇ／ｃｍ３ないし０.５ｇ／ｃｍ３であるのが好ましい。
前記クッション材２０の表面には表層材１Ｅが積層されているのが好ましい。
前記表層材１Ｅは、カバーレイフィルム、金属箔、または、離形性を有する耐熱性樹脂であるのが好ましい。
また、本発明の成形プレス用耐熱クッション材は、積層製品を成形プレス装置１で製造するのに使用され、基体１０Ｂとフェルト材層１Ａ，１Ｂ，１Ｃ，１Ｄとが積層された成形プレス用耐熱クッション材１０，２０であって、このクッション材１０，２０は、耐熱性のステープルファイバーを含む前記フェルト材層１Ａ，１Ｂ，１Ｃ，１Ｄを、前記基体１０Ｂの一方の面と他方の面に対してそれぞれ少なくとも１層ずつ有し、前記クッション材１０，２０の厚み方向に対してスプリングの作用を発揮するように、このクッション材１０，２０の内部には、１．０〜１０．０dtexの繊度のステープルファイバーからなる複数の立毛繊維体３０が、前記基体１０Ｂを貫通し、しかも前記クッション材１０，２０の厚み方向に形成されて前記フェルト材層を連結している。
また、本発明の成形プレス用耐熱クッション材は、積層製品を成形プレス装置１で製造するのに使用され、基体１０Ｂとフェルト材層１Ａ，１Ｂ，１Ｃ，１Ｄとが積層された成形プレス用耐熱クッション材１０，２０であって、このクッション材１０，２０は、メタ系芳香族ポリアミドのステープルファイバーを含む一のフェルト材層と、パラ系芳香族ポリアミドのステープルファイバーを含む他のフェルト材層とを、前記基体１０Ｂの一方の面と他方の面に対してそれぞれ少なくとも１層ずつ有し、前記クッション材１０，２０の厚み方向に対してスプリングの作用を発揮するように、このクッション材１０，２０の内部には、１．０〜１０．０dtexの繊度のステープルファイバーからなる複数の立毛繊維体３０が、前記基体１０Ｂを貫通し、しかも前記クッション材１０，２０の厚み方向に形成されて前記フェルト材層を連結している。
これにより、本発明の成形プレス用耐熱クッション材は、昇温速度の調整が容易であるとともに、クッション性の維持に優れている。
【００３０】
次に、本発明の実施態様を、図１ないし図５に基づいて説明する。
図２は、本発明の一実施態様にかかる成形プレス用耐熱クッション材の断面図、図３は、他の実施態様にかかる成形プレス用耐熱クッション材の断面図、図４は、図２に示す成形プレス用耐熱クッション材の拡大断面図である。
図２，図４において、第１のクッション材１０は、基体１０Ｂと、基体１０Ｂの一方側（一方の熱盤４０側）の面（表面）に積層される１層目のフェルト材層である第１のフェルト材層１Ａと、基体１０Ｂの他方側の面（裏面）に積層される１層目のフェルト材層である第２のフェルト材層１Ｂと、第１のフェルト材層１Ａの表面に積層される２層目のフェルト材層である第３のフェルト材層１Ｃと、第２のフェルト材層１Ｂの表面に積層される２層目のフェルト材層である第４のフェルト材層１Ｄとにより、構成されている。
第１のフェルト材層１Ａと第２のフェルト材層１Ｂは、基体１０Ｂの表面と裏面に、ニードルパンチングによりそれぞれ取付けられている。第３のフェルト材層１Ｃは、第１のフェルト材層１Ａに、ニードルパンチングにより取付けられている。第４のフェルト材層１Ｄは、第２のフェルト材層１Ｂに、ニードルパンチングにより取付けられている。
細繊度のステープルファイバーからなる複数の立毛繊維体３０が、基体１０Ｂを貫通し、しかもクッション材１０の厚み方向に形成されて全てのフェルト材層１Ａ，１Ｂ，１Ｃ，１Ｄを連結している。
【００３１】
図２に示す第１のクッション材１０では、第１のフェルト材層１Ａと第２のフェルト材層１Ｂと第３のフェルト材層１Ｃと第４のフェルト材層１Ｄが、それぞれ、メタ系芳香族ポリアミドとパラ系芳香族ポリアミドのうち一方または両方を含んでいる。
たとえば、第３のフェルト材層１Ｃと第４のフェルト材層１Ｄは、熱伝導率の低いステープルファイバー（ここでは、メタ系芳香族ポリアミド）のフェルト材からなっている。こうすれば、熱盤４０における熱ムラが緩和される。
そして、第１のフェルト材層１Ａと第２のフェルト材層１Ｂは、熱伝導率の高いステープルファイバー（ここでは、パラ系芳香族ポリアミド）のフェルト材からなっている。こうすれば、クッション性が高まるので、クッション材１０の全体として、昇温速度の調整とクッション性とをバランスよく設定することができる。
【００３２】
図３に示す第２のクッション材２０は、第１のクッション材１０（図２）の表面（ここでは、一方の面と他方の面の両方）に、表層材１Ｅが積層された構成になっている。すなわち、第３のフェルト材層１Ｃの表面に、表層材１Ｅが接合手段Ｐにより接着されている。第４のフェルト材層１Ｄの表面にも、表層材１Ｅが接合手段Ｐにより接着されている。
第２のクッション材２０においても、第１のフェルト材層１Ａと第２のフェルト材層１Ｂと第３のフェルト材層１Ｃと第４のフェルト材層１Ｄは、それぞれ、メタ系芳香族ポリアミドとパラ系芳香族ポリアミドのうち一方または両方を含んでいる。
【００３３】
第１のクッション材１０と第２のクッション材２０において、基体１０Ｂは、耐熱性繊維からなる経糸１０Ｂ１と緯糸１０Ｂ２とを織製してなる、織布により構成されている。この耐熱性繊維は、メタ系芳香族ポリアミド、パラ系芳香族ポリアミド、全芳香族ポリエステル繊維、ポリパラフェニレンベンゾビスオキサゾール（ＰＢＯ）繊維およびステンレス繊維からなる群から選択される。
基体１０Ｂは、上述のような経糸１０Ｂ１と緯糸１０Ｂ２とを織製した織布が強度上望ましいが、この織布の代わりに、経糸と緯糸を単に重ね合わせた構成であってもよい。
【００３４】
このように、基体１０Ｂは、経糸１０Ｂ１と緯糸１０Ｂ２とを有し、多数の立毛繊維体３０が、基体１０Ｂを貫通してクッション材１０，２０の厚み方向に形成されている。したがって、Ｚ方向に延びる経糸１０Ｂ１と、Ｘ方向に延びる緯糸１０Ｂ２と、Ｙ方向（クッション材１０，２０の厚み方向）に延びる立毛繊維体３０は、互いにほぼ直交して三次元的に配置される（すなわち、Ｘ，Ｙ，Ｚ直交座標系）。しかも、立毛繊維体３０が基体１０Ｂを貫通しているので、立毛繊維体３０の途中部分が、基体１０Ｂにしっかりと保持される（図２〜図４）。
その結果、多数の立毛繊維体３０が、クッション材１０，２０の厚み方向にスプリング効果を発揮するので、クッション材１０，２０のクッション性が向上する。
【００３５】
基体１０Ｂの一方の面（表面）と他方の面（裏面）には、第１のフェルト材層１Ａと第２のフェルト材層１Ｂとが、ニードルパンチングによりそれぞれ取付けられる。第１のフェルト材層１Ａの表面には、第３のフェルト材層１Ｃがニードルパンチングにより取付けられる。第２のフェルト材層１Ｂの表面には、第４のフェルト材層１Ｄがニードルパンチングにより取付けられる。
こうして形成された第３のフェルト材層１Ｃの表面と、第４のフェルト材層１Ｄの表面に、接合手段Ｐをそれぞれ配置する。接合手段Ｐは、たとえば、未延伸コーネックスのステープルファイバーで坪量の少ないフェルト材である。
そして、この接合手段Ｐの表面に表層材１Ｅを配置して積層した状態で、全体を熱プレスすると、接合手段Ｐは溶融する。その結果、溶融した接合手段Ｐを介して、第３のフェルト材層１Ｃと表層材１Ｅとが、強固に接合（接着）される。また、溶融した接合手段Ｐを介して、第４のフェルト材層１Ｄと表層材１Ｅとが強固に接合（接着）される。
【００３６】
ここで、立毛繊維体３０が基体１０Ｂを貫通するように、クッション材１０，２０の厚み方向に複数の立毛繊維体３０を形成するための方法について説明する。
（手順１）
まず最初に、基体１０Ｂとして織布を用意する。この織布の表面と裏面に、カーディングしたステープルファイバーのウエッブをそれぞれ積層する。そして、ニードルパンチングを行なって、織布（基体１０Ｂ）にステープルファイバーを絡合処理する。これにより、織布（基体１０Ｂ）の一方の面（表面）と他方の面（裏面）に、第１のフェルト材層１Ａと第２のフェルト材層１Ｂをそれぞれ積層する。
このニードルパンチングでは、１稜当たり６バーブ（刺）以下のニードルパンチ用針（以下、ニードル針と言う）を使用する。ニードルパンチング回数は５０回／ｃｍ２以下である。さらに、ニードル針の第１バーブ（ポイントからみて一番近い位置にあるバーブ）が織布表面に接する位置に設定されて、ニードルパンチングが行なわれる。
このような絡合処理によって、ステープルファイバーの軸線方向は織布に対して平行になる。
【００３７】
（手順２）
第１のフェルト材１Ａと第２のフェルト材１Ｂがそれぞれ所定の坪量に達するまで、前記積層作業を繰り返す。やがて、第１のフェルト材１Ａと第２のフェルト材１Ｂが所定の坪量に達したら、立毛繊維体３０を形成するための手順に移行する。
【００３８】
（手順３）
この手順では、前記絡合処理で使用したニードル針よりも多数のバーブ（刺）を有するニードル針（たとえば、１稜当たり８バーブ以上の針）を使用する。そして、このニードル針により、複数の立毛繊維体３０がクッション材１０，２０の厚み方向に形成されるようにする。
たとえば、２稜１８バーブの針を使用し、ニードルパンチング回数を８０回／ｃｍ２以上とする。ニードル針の最終バーブ（ポイントから見て一番遠い位置にあるバーブ）が織布を貫通する位置になるように、ニードル針を設定する。
この状態で、ニードルパンチングを行えば、複数の立毛繊維体３０が、織布（基体１０Ｂ）を貫通し、しかもクッション材１０，２０の厚み方向に形成されて全てのフェルト材層を連結する。こうして、複数の立毛繊維体３０を有するクッション材１０，２０が完成する。
【００３９】
ステープルファイバーの細繊度が１.０dtex未満の場合には、ニードルパンチングによってステープルファイバーが毛玉になり易く、立毛繊維体３０を形成し難くなる。他方、ステープルファイバーの細繊度が６.０dtexを越える場合には、ステープルファイバー間の絡み合いが弱いから、密度の高い立毛繊維体３０が形成され難くなり、クッション材のクッション性が弱くなる。
したがって、本発明のクッション材１０，２０では、立毛繊維体３０のステープルファイバーの繊度は１.０〜６.０dtexの範囲が好ましい。こうすれば、ニードルパンチングによってステープルファイバーが毛玉になり難いので、立毛繊維体３０を形成し易くなる。また、ステープルファイバー間の絡み合いが強くなるので、密度の高い立毛繊維体３０が形成されやすくなり、クッション材１０，２０のクッション性が強くなる。
なお、本発明では、細繊度が１.０〜３.０dtexの耐熱性ステープルファイバーの使用が最も好ましい。
【００４０】
このように、本発明では、クッション材１０，２０の内部には、複数の立毛繊維体３０が、基体１０Ｂを貫通し、しかもクッション材１０，２０の厚み方向に形成されて、基体１０Ｂに１層目のフェルト材層（すなわち、第１のフェルト材層１Ａと第２のフェルト材層１Ｂ）をそれぞれ連結し、これにより３層仕様のクッション材になる。基体１０Ｂにフェルト材層を２層ずつ積層する場合（すなわち、５層仕様のクッション材の場合）には、複数の立毛繊維体３０が１層目のフェルト材層（すなわち、第１のフェルト材層１Ａと第２のフェルト材層１Ｂ）に２層目のフェルト材層（すなわち、第３のフェルト材層１Ｃと第４のフェルト材層１Ｄ）をそれぞれ連結する。その結果、複数の立毛繊維体３０が、クッション材１０，２０の厚み方向に対してスプリングの作用を発揮することになる。
上述の構成を有するクッション材１０，２０は、たとえば、図１に示す両面プリント配線板の製造装置における積層板の成形プレス装置１に適用される。この図１では、両面プリント配線板の基板となる積層板が、積層製品である場合を示している。
【実施例】
【００４１】
以下、本発明の成形プレス用耐熱クッション材について、実施例を用いてさらに詳しく説明する。なお、下記の実施例は本発明を何ら限定するものではない。
実施例および比較例において、次の構成は全て共通のものを使用した。
（１）クッション材の基体：
クッション材の基体には、メタ系芳香族ポリアミドのスパン糸を織製した織布を使用した。この織布の繊維は、コーネックス（商品名／帝人株式会社製）である。
（２）ニードルパンチングの条件：
（ａ）絡合処理の条件；
１稜当たり６バーブの針を使用し、ニードルパンチング回数を５０回／ｃｍ２とし、ニードル針の第１バーブを、織布表面に接触する位置に設定した。
（ｂ）立毛繊維体の形成条件；
実施例では、絡合処理の後に、２稜当たり１８バーブの針を使用し、ニードルパンチング回数を８０回／ｃｍ２とし、ニードル針の最終バーブを、織布を貫通する位置に設定した。
比較例では、立毛繊維体が形成されないように、絡合処理の後に、２稜当たり１８バーブの針を使用し、ニードルパンチング回数を８０回／ｃｍ２とし、ニードル針の第１バーブを、織布表面に接触する位置に設定した。
【００４２】
（１）フェルト材を構成するステープルファイバーについては、実施例１〜９、比較例１〜５では、以下のものを使用した。
（ａ）メタ系芳香族ポリアミドのステープルファイバーには、コーネックス（商品名／帝人株式会社製）２dtexの５０ｍｍカット長の短繊維を使用した。
（ｂ）パラ系芳香族ポリアミドのステープルファイバーには、ポリパラフェニレンテレフタルアミド（ケブラー；商品名／デュポン社製）２dtexの５０ｍｍカット長の短繊維を使用した。
【００４３】
（２）フェルト材を構成するステープルファイバーについては、実施例１０〜１２、比較例６，７では、以下のものを使用した。
（ａ）メタ系芳香族ポリアミドのステープルファイバーには、コーネックス（商品名／帝人株式会社製）６dtexの５０ｍｍカット長の短繊維を使用した。
（ｂ）パラ系芳香族ポリアミドのステープルファイバーには、ポリパラフェニレンテレフタルアミド（ケブラー；商品名／デュポン社製）５dtexの５０ｍｍカット長の短繊維を使用した。
【００４４】
（実施例１）
織布の表面と裏面に、ポリパラフェニレンテレフタルアミドのステープルファイバーを、カーディングウエッブとしてそれぞれ積層した。そして、ニードルパンチングして、第１のフェルト材層１Ａと第２のフェルト材層１Ｂをそれぞれ形成して、実施例１にかかるクッション材を作製した。
【００４５】
（実施例２）
織布の表面と裏面に、コーネックスのステープルファイバーを、カーディングウエッブとしてそれぞれ積層した。そして、ニードルパンチングして、第１のフェルト材層１Ａと第２のフェルト材層１Ｂをそれぞれ形成して、実施例２にかかるクッション材を作製した。
【００４６】
（実施例３）
織布の表面（一方の熱盤４０側の面）にポリパラフェニレンテレフタルアミドのステープルファイバーを、織布の裏面（一方の熱盤４０とは反対側の面）にコーネックスのステープルファイバーを、それぞれウエッブとして積層した。そして、ニードルパンチングして、第１のフェルト材層１Ａと第２のフェルト材層１Ｂをそれぞれ形成して、実施例３にかかるクッション材を作製した。
【００４７】
（実施例４）
織布の表面（一方の熱盤４０側の面）に、ポリパラフェニレンテレフタルアミドのステープルファイバー５０重量％とカーボン繊維５０重量％とを混綿処理したものを、ウエッブとして積層する。織布の裏面（一方の熱盤４０とは反対側の面）に、コーネックスのステープルファイバー５０重量％とカーボン繊維５０重量％を混綿処理したものを、ウエッブとして積層する。
そして、ニードルパンチングして、第１のフェルト材層１Ａと第２のフェルト材層１Ｂをそれぞれ形成して、実施例４にかかるクッション材を作製した。
【００４８】
（実施例５）
織布の表面（一方の熱盤４０側の面）にコーネックスのステープルファイバーを、織布の裏面（一方の熱盤４０とは反対側の面）にポリパラフェニレンテレフタルアミドのステープルファイバーを、それぞれウエッブとして積層した。そして、ニードルパンチングして、第１のフェルト材層１Ａと第２のフェルト材層１Ｂをそれぞれ形成して、実施例５にかかるクッション材を作製した
【００４９】
（実施例６）
織布の表面と裏面に、ポリパラフェニレンテレフタルアミドのステープルファイバーを、カーディングウエッブとしてそれぞれ積層した。そして、ニードルパンチングして、第１のフェルト材層１Ａと第２のフェルト材層１Ｂをそれぞれ形成して、実施例６にかかるクッション材を作製した。この実施例６では、実施例１と比較して、ステープルファイバーの目付けを増加させた。
【００５０】
（実施例７）
実施例１で作製したクッション材の表面に、さらに、コーネックスのステープルファイバーをウエッブとして積層した。そして、ニードルパンチングし、第３のフェルト材層１Ｃと第４のフェルト材層１Ｄをそれぞれ形成して、実施例７にかかるクッション材を作製した。
【００５１】
（実施例８）
実施例２で作製したクッション材の表面に、さらに、ポリパラフェニレンテレフタルアミドのステープルファイバーを、ウエッブとして積層した。そして、ニードルパンチングし、第３のフェルト材層１Ｃと第４のフェルト材層１Ｄをそれぞれ形成して、実施例８にかかるクッション材を作製した。
【００５２】
（実施例９）
実施例７で作製したクッション材の表面に、さらに、ガラスエポキシのプリプレグシートを介してＥＴＦＥフィルムを接合して、実施例９にかかるクッション材を作製した。
【００５３】
（実施例１０）
織布の表面（一方の熱盤４０側の面）にポリパラフェニレンテレフタルアミドのステープルファイバーを、織布の裏面（一方の熱盤４０とは反対側の面）にコーネックスのステープルファイバーを、それぞれウエッブとして積層した。そして、ニードルパンチングし、第１のフェルト材層１Ａと第２のフェルト材層１Ｂをそれぞれ形成して、実施例１０にかかるクッション材を作製した。
【００５４】
（実施例１１）
織布の表面（一方の熱盤４０側の面）に、ポリパラフェニレンテレフタルアミドのステープルファイバー５０重量％とカーボン繊維５０重量％を混綿処理したものを、ウエッブとして積層した。織布の裏面（一方の熱盤４０とは反対側の面）に、コーネックスのステープルファイバー５０重量％とカーボン繊維５０重量％を混綿処理したものを、ウエッブとして積層した。
そして、ニードルパンチングして、第１のフェルト材層１Ａと第２のフェルト材層１Ｂをそれぞれ形成して、実施例１１にかかるクッション材を作製した。
【００５５】
（実施例１２）
実施例１０で製作したクッション材の表面に、さらに、ガラスエポキシのプリプレグシートを介してＥＴＦＥフィルムを接合して、実施例１２にかかるクッション材を作製した。
【００５６】
（比較例１）
織布の表面と裏面に、ポリパラフェニレンテレフタルアミドのステープルファイバーを、カーディングウエッブとしてそれぞれ積層した。そして、ニードルパンチングして、第１のフェルト材層１Ａと第２のフェルト材層１Ｂをそれぞれ形成して、比較例１にかかるクッション材を作製した。
【００５７】
（比較例２）
織布の表面と裏面に、コーネックスのステープルファイバーを、カーディングウエッブとしてそれぞれ積層した。そして、ニードルパンチングして、第１のフェルト材層１Ａと第２のフェルト材層１Ｂをそれぞれ形成して、比較例２にかかるクッション材を作製した。
【００５８】
（比較例３）
織布の表面（一方の熱盤４０側の面）にポリパラフェニレンテレフタルアミドのステープルファイバーを、織布の裏面（一方の熱盤４０とは反対側の面）にコーネックスのステープルファイバーを、それぞれウエッブとして積層した。そして、ニードルパンチングして、第１のフェルト材層１Ａと第２のフェルト材層１Ｂをそれぞれ形成して、比較例３にかかるクッション材を作製した。
【００５９】
（比較例４）
織布の表面（一方の熱盤４０側の面）に、ポリパラフェニレンテレフタルアミドのステープルファイバー５０重量％とカーボン繊維５０重量％を混綿処理したものを、ウエッブとして積層した。織布の裏面（一方の熱盤４０とは反対側の面）に、コーネックスのステープルファイバー５０重量％とカーボン繊維５０重量％を混綿処理したものを、ウエッブとして積層した。
そして、ニードルパンチングして、第１のフェルト材層１Ａと第２のフェルト材層１Ｂをそれぞれ形成して、比較例４にかかるクッション材を作製した。
【００６０】
（比較例５）
比較例３で作製したクッション材の表面に、さらに、ガラスエポキシのプリプレグシートを介してＥＴＦＥフィルムを接合して、比較例５にかかるクッション材を作製した。
【００６１】
（比較例６）
織布の表面（一方の熱盤４０側の面）にポリパラフェニレンテレフタルアミドのステープルファイバーを、織布の裏面（一方の熱盤４０とは反対側の面）にコーネックスのステープルファイバーを、それぞれウエッブとして積層した。そして、ニードルパンチングして、第１のフェルト材層１Ａと第２のフェルト材層１Ｂをそれぞれ形成して、比較例６にかかるクッション材を作製した。
【００６２】
（比較例７）
比較例６で作製したクッション材の表面に、さらに、ガラスエポキシのプリプレグシートを介してＥＴＦＥフィルムを接合して、比較例７にかかるクッション材を作製した。
【００６３】
これらの実施例と比較例でそれぞれ作製したクッション材のサンプルについて、図１に示す成形プレス装置１と同様の構造を有する試験装置を用いて試験を行なった。これにより、各クッション材の性能を測定した。
クッション材のサンプルに関しては、「温度１９０℃、加圧４０ｋｇ／ｃｍ２を６０分維持し、その後、水冷１５分、加圧開放１５分」という一連の手順を１サイクルとする。そして、サンプルに関して、この一連の手順を３００サイクル繰り返すことにより、サンプルを３００回繰り返して加圧した後に、下記に示す項目の測定を実施した。
【００６４】
（１）昇温速度（℃／ｍｉｎ）の測定：
クッション材のサンプルが９０℃から１４０℃になるまでの時間を測定し、昇温速度（℃／ｍｉｎ）を得た。
昇温速度の評価としては、サンプルの昇温速度が１.８℃／ｍｉｎを超えて、２.２℃／ｍｉｎ以下を「◎」、１.５℃／ｍｉｎを超えて、１.８℃／ｍｉｎ以下、および２.２℃／ｍｉｎを超えて、２.５℃／ｍｉｎ以下を「○」、それ以外を「×」とした（図５）。
【００６５】
（２）クッション変位量（μｍ）の測定：
クッション材のサンプルを、１８０℃に加熱した状態において、０.２ｋｇで成形プレスした場合と、５０ｋｇで成形プレスした場合の、クッション材サンプルの厚みを測定した。そして、５０ｋｇで成形プレス時の厚みと、０.２ｋｇで成形プレス時の厚みとの差を求め、この差をクッション変位量（μｍ）とした。
クッション変位量の評価としては、サンプルのクッション変位量が５００μｍ以上を「◎」、４００μｍ以上、５００μｍ未満を「○」、４００μｍ未満を「×」とした（図５）。
【００６６】
図５は、実施例および比較例で作製したクッション材のサンプルの諸物性と、上記試験装置で測定したクッション材のサンプルの性能とを示す表である。
図５から分かるように、本発明の実施例にかかるサンプルは、比較例にかかるサンプルと比べて、昇温速度の評価とクッション変位量の評価がともに良好である。したがって、本発明にかかるクッション材は、昇温速度の調整が容易であるとともに、クッション性の維持に優れていることが確認された。
また、本発明の各種実施例におけるクッション材の密度に関しては、実施例１１では最小値（０.３０ｇ／ｃｍ３）で、実施例９では最大値（０.４９ｇ／ｃｍ３）となっている。したがって、本発明のクッション材の密度は、０.３ｇ／ｃｍ３ないし０.５ｇ／ｃｍ３が好ましいことが分かる。
【００６７】
以上、本発明の実施の形態を説明したが、本発明は、上述の実施の形態に限定されるものではなく、本発明の要旨の範囲で種々の変形，付加などが可能である。
なお、各図中同一符号は同一または相当部分を示す。
【産業上の利用可能性】
【００６８】
本発明の成形プレス用耐熱クッション材は、プリント配線板の基板、プリント配線板、フラットパネルディスプレイおよび半導体パッケージなどの製造工程に適用可能である。
【国際調査報告】
2010007917.tif 000010
2010007917.tif 000011
2010007917.tif 000012
2010007917.tif 000013